(57)【要約】【課題】入射光をその長尺方向に沿った方向ばかりでなく、その長尺方向と直交する方向に対しても光拡散させることにより入射光の拡散面積を効果的に広げた光拡散フィルムを提供する。【解決手段】第１のルーバー構造および第２のルーバー構造を、フィルム膜厚方向に沿って下方から順次に有する長尺状の光拡散フィルムであって、第１のルーバー構造および第２のルーバー構造が、それぞれ屈折率が異なる複数の板状領域からなるとともに、屈折率が異なる複数の板状領域が、フィルム面に沿った任意の一方向に交互に平行配置してなるルーバー構造であり、かつ、フィルム上方から眺めた場合に、第１のルーバー構造における板状領域の延び方向と、第２のルーバー構造における板状領域の延び方向と、が為す鋭角θ１を１０〜９０°の範囲内の値とする。【選択図】図３
2014002187.tif 000002
【特許請求の範囲】
【請求項１】
第１のルーバー構造および第２のルーバー構造を、フィルム膜厚方向に沿って下方から順次に有する長尺状の光拡散フィルムであって、
前記第１のルーバー構造および第２のルーバー構造が、それぞれ屈折率が異なる複数の板状領域からなるとともに、前記屈折率が異なる複数の板状領域が、フィルム面に沿った任意の一方向に交互に平行配置してなるルーバー構造であり、かつ、
フィルム上方から眺めた場合に、前記第１のルーバー構造における前記板状領域の延び方向と、前記第２のルーバー構造における前記板状領域の延び方向と、が為す鋭角θ１を１０〜９０°の範囲内の値とすることを特徴とする光拡散フィルム。
【請求項２】
フィルム上方から眺めた場合に、前記第１のルーバー構造における前記板状領域の延び方向と、フィルムの長尺方向と、が為す鋭角θ２を１０〜８０°の範囲内の値とするとともに、フィルム上方から眺めた場合に、前記第２のルーバー構造における板状領域の延び方向と、フィルムの長尺方向と、が為す鋭角θ３を１０〜８０°の範囲内の値とすることを特徴とする請求項１に記載の光拡散フィルム。
【請求項３】
フィルム上方から眺めた場合に、前記第１のルーバー構造における前記板状領域の延び方向と、前記第２のルーバー構造における前記板状領域の延び方向と、がフィルムの長尺方向と直交する仮想線に対して、線対称であることを特徴とする請求項１または２に記載の光拡散フィルム。
【請求項４】
前記光拡散フィルムにおける短尺方向の長さを０．１〜３ｍの範囲内の値とするとともに、長尺方向の長さを３ｍ以上の値とすることを特徴とする請求項１〜３のいずれか一項に記載の光拡散フィルム。
【請求項５】
ロール状に巻かれてなる請求項１〜４のいずれか一項に記載の光拡散フィルム。
【請求項６】
前記第１のルーバー構造および第２のルーバー構造の厚さを、それぞれ５０〜５００μｍの範囲内の値とすることを特徴とする請求項１〜５のいずれか一項に記載の光拡散フィルム。
【請求項７】
前記第１のルーバー構造および第２のルーバー構造における前記板状領域の幅を、それぞれ０．１〜１５μｍの範囲内の値とすることを特徴とする請求項１〜６のいずれか一項に記載の光拡散フィルム。
【請求項８】
前記光拡散フィルムの原材料を、屈折率が異なる２つの重合性化合物を含む光拡散フィルム用組成物とすることを特徴とする請求項１〜７のいずれか一項に記載の光拡散フィルム。
【発明の詳細な説明】
【技術分野】
【０００１】
本発明は、光拡散フィルムに関する。
特に、入射光をその長尺方向に沿った方向ばかりでなく、その長尺方向と直交する方向に対しても光拡散させることにより入射光の拡散面積を効果的に広げた光拡散フィルムに関する。
【背景技術】
【０００２】
従来、例えば、液晶表示装置等が属する光学技術分野においては、特定の方向からの入射光については特定の方向へ拡散させ、それ以外の方向からの入射光についてはそのまま直進透過させることができる光拡散フィルムの使用が提案されている。
【０００３】
このような光拡散フィルムとしては、様々な態様が知られているが、特に、屈折率が異なる複数の板状領域をフィルム面に沿った任意の一方向に沿って交互に配置してなるルーバー構造を有する光拡散フィルムが広く使用されている（例えば、特許文献１〜２）。
【０００４】
すなわち、特許文献１には、プラスチックシートであって、そのシートに対して２つ以上の角度範囲の入射光を選択的に散乱することを特徴とする光制御板（光拡散フィルム）が開示されている。
また、特許文献１には、それぞれの屈折率に差がある分子内に１個以上の重合性炭素−炭素二重結合を有する化合物の複数からなる樹脂組成物を、膜状に維持し、特定の方向から紫外線を照射して該組成物を硬化させる第１の工程と、得られた硬化物上に樹脂組成物を膜状に維持し第１の工程とは別の方向から紫外線を照射して硬化させる第２工程からなり、必要に応じて第２の工程を繰り返すことを特徴とする光制御板（光拡散フィルム）の製造方法が開示されている。
【０００５】
また、特許文献２には、曇価に角度依存性があり、その表面に対して０〜１８０°の角度で光を入射させたときに、６０％以上の曇価を示す光散乱角度域（光拡散入射角度領域）が３０°以上である光制御膜（光拡散フィルム）を複数枚積層してなることを特徴とするプロジェクション用スクリーンであって、図２４（ａ）〜（ｂ）に示すように、複数枚の光制御膜（光拡散フィルム）のうち２枚は、光散乱角度域（光拡散入射角度領域）の方向がほぼ直交するように積層されてなることを特徴とするプロジェクション用スクリーンが開示されている。
【先行技術文献】
【特許文献】
【０００６】
【特許文献１】特開昭６３−３０９９０２号公報（特許請求の範囲）
【特許文献２】特開２００５−３１６３５４号公報（特許請求の範囲）
【発明の概要】
【発明が解決しようとする課題】
【０００７】
しかしながら、特許文献１においては、光拡散フィルムを連続的に大量生産する場合には、光拡散フィルム用組成物からなる塗布層をコンベア等で移動させながら、当該塗布層に対して線状光源を用いて活性エネルギー線を照射することにより、所定のルーバー構造を有する光拡散フィルムを製造することになる。
さらに、特許文献１の場合、入射光を塗布層の移動方向、すなわちフィルムの長尺方向に沿った方向に光拡散させるような光拡散フィルムを得ることはできるものの、入射光をフィルムの長尺方向と直交する方向に光拡散させるような光拡散フィルムを得ることはできないという問題が見られた。
【０００８】
より具体的に説明すると、入射光をフィルムの長尺方向と直交する方向に光拡散させるような光拡散フィルムを得るためには、フィルムの長尺方向に延びる板状領域からなるルーバー構造を形成する必要がある。
このため、特許文献１においてそのようなルーバー構造を形成しようとすると、線状光源の長軸方向が、塗布層の移動方向に沿った方向になるように線状光源を配置することになる。
ところが、線状光源をそのように配置したとしても、塗布層の移動方向断面から眺めた場合、塗布層の表面における巾方向の各位置によって、線状光源からの活性エネルギー線が異なる角度で照射されることになるため、得られる光拡散フィルムの光拡散特性が不均一になる。
したがって、特許文献１においては、入射光をその長尺方向と直交する方向に光拡散させるような長尺状の光拡散フィルムを得ようとすると、まず、フィルムを上面から眺めた場合に巾方向に沿って板状領域が配置されてなるルーバー構造を有する光拡散フィルムを得る必要がある。次いで、それらを裁断し、９０°方向を変えて複数の光拡散フィルムをつなぎ合わせる必要が生じる。このため、継ぎ目部分において光拡散性が不均一になったり、フィルムの強度が低下し易くなったりするといった問題が見られた。
また、特許文献１において実質的に開示されているのは、第１の工程で得られるルーバー構造における板状領域の延び方向と、第２の工程で得られるルーバー構造における板状領域の延び方向とがフィルムの巾方向において基本的に平行である。
このため、入射光をその長尺方向に沿った方向に対しては光拡散するものの、その長尺方向と直交する方向に対しても光拡散させることは、根本的に不可能であるという問題が見られた。
【０００９】
一方、特許文献２においては、図２４（ａ）〜（ｂ）に示すように、複数枚の光拡散フィルムのうちの２枚を、光拡散入射角度領域の方向がほぼ直交するように積層させていることから、一見、入射光をその長尺方向に沿った方向ばかりでなく、その長尺方向と直交する方向にも光拡散させることができるようにも思われる。
しかしながら、特許文献２の場合であっても、光拡散フィルムを連続的に大量生産する場合には、光拡散フィルム用組成物からなる塗布層をコンベア等で移動させながら、線状光源を用いて活性エネルギー線を照射することになる。
したがって、図２４（ａ）に示すような、入射光をフィルムの長尺方向と直交する方向に光拡散させるような光拡散フィルム２２１を得ることは、特許文献１における場合と同様の理由から困難となる。
それ故、結局、特許文献２に開示されている光拡散フィルムであっても、図２４（
ａ）に示すような入射光をその長尺方向と直交する方向に光拡散させるような長尺状の光拡散フィルム２２１を得ようとすると、複数の光拡散フィルムをつなぎ合わせる必要が生じるため、特許文献１の場合と同様に継ぎ目部分において光拡散性が不均一になったり、フィルムの強度が低下し易くなったりする。
このため、入射光をその長尺方向に沿った方向ばかりでなく、その長尺方向と直交する方向にも光拡散させることにより入射光の拡散面積を効果的に広げることができないという問題が見られた。
このような状況の下、大画面スクリーン等への提供が容易で、継ぎ目等の問題が発生しない長尺状の光拡散フィルムが求められていた。
すなわち、入射光をその長尺方向に沿った方向ばかりでなく、その長尺方向と直交する方向にも光拡散させることにより入射光の拡散面積を効果的の広げた長尺状の光拡散フィルムが求められていた。
【００１０】
そこで、本発明の発明者等は、以上のような事情に鑑み、鋭意努力したところ、所定の製造方法を実施することにより、第１のルーバー構造における板状領域の延び方向と、第２のルーバー構造における板状領域の延び方向とを、所定の角度で交差させてなる長尺状の光拡散フィルムを得ることができることを見出し、本発明を完成させたものである。
すなわち、本発明の目的は、所定のルーバー構造を有することにより、入射光をその長尺方向に沿った方向ばかりでなく、その長尺方向と直交する方向に対しても光拡散させることにより入射光の拡散面積を効果的に広げた光拡散フィルムを提供することにある。
【課題を解決するための手段】
【００１１】
本発明によれば、第１のルーバー構造および第２のルーバー構造を、フィルム膜厚方向に沿って下方から順次に有する長尺状の光拡散フィルムであって、第１のルーバー構造および第２のルーバー構造が、それぞれ屈折率が異なる複数の板状領域からなるとともに、屈折率が異なる複数の板状領域が、フィルム面に沿った任意の一方向に交互に平行配置してなるルーバー構造であり、かつ、フィルム上方から眺めた場合に、第１のルーバー構造における板状領域の延び方向と、第２のルーバー構造における板状領域の延び方向と、が為す鋭角θ１を１０〜９０°の範囲内の値とすることを特徴とする光拡散フィルムが提供され、上述した問題を解決することができる。
すなわち、本発明の光拡散フィルムであれば、第１のルーバー構造における板状領域の延び方向と、第２のルーバー構造における板状領域の延び方向とを、所定の角度で交差させてなることから、入射光をその長尺方向に沿った方向ばかりでなく、その長尺方向と直交する方向に対しても光拡散させることにより入射光の拡散面積を効果的の広げることができる。
【００１２】
また、本発明の光拡散フィルムを構成するにあたり、フィルム上方から眺めた場合に、第１のルーバー構造における板状領域の延び方向と、フィルムの長尺方向と、が為す鋭角θ２を１０〜８０°の範囲内の値とするとともに、フィルム上方から眺めた場合に、第２のルーバー構造における板状領域の延び方向と、フィルムの長尺方向と、が為す鋭角θ３を１０〜８０°の範囲内の値とすることが好ましい。
このように構成することにより、入射光の拡散面積をより効果的に広げることができる。
【００１３】
また、本発明の光拡散フィルムを構成するにあたり、フィルム上方から眺めた場合に、第１のルーバー構造における板状領域の延び方向と、第２のルーバー構造における板状領域の延び方向と、がフィルムの長尺方向と直交する仮想線に対して、線対称であることが好ましい。
このように構成することにより、入射光をより均一に光拡散させることができる。
【００１４】
また、本発明の光拡散フィルムを構成するにあたり、光拡散フィルムにおける短尺方向の長さを０．１〜３ｍの範囲内の値とするとともに、長尺方向の長さを３ｍ以上の値とすることが好ましい。
このように構成することにより、入射光の拡散面積を効果的に広げた長尺状、かつ、大面積の光拡散フィルムを得ることができる。
【００１５】
また、本発明の光拡散フィルムを構成するにあたり、ロール状に巻かれてなることが好ましい。
このように構成することにより、入射光の拡散面積を効果的に広げた長尺状、かつ、より大面積の光拡散フィルムを得ることができる。
【００１６】
また、本発明の光拡散フィルムを構成するにあたり、第１のルーバー構造および第２のルーバー構造の厚さを、それぞれ５０〜５００μｍの範囲内の値とすることが好ましい。
このように構成することにより、入射光の拡散面積をさらに効果的に広げることができる。
【００１７】
また、本発明の光拡散フィルムを構成するにあたり、第１のルーバー構造および第２のルーバー構造における板状領域の幅を、それぞれ０．１〜１５μｍの範囲内の値とすることが好ましい。
このように構成することにより、入射光の拡散面積を、より一段と効果的に広げることができる。
【００１８】
また、本発明の光拡散フィルムを構成するにあたり、拡散フィルムの原材料を、屈折率が異なる２つの重合性化合物を含む光拡散フィルム用組成物とすることが好ましい。
このように構成することにより、入射光の拡散面積を、さらに一段と効果的に広げることができる。
【図面の簡単な説明】
【００１９】
【図１】図１（ａ）〜（ｂ）は、光拡散フィルムにおけるルーバー構造の概略を説明するために供する図である。
【図２】図２（ａ）〜（ｂ）は、光拡散フィルムにおける入射角度依存性、異方性および開き角を説明するために供する図である。
【図３】図３（ａ）〜（ｃ）は、本発明の光拡散フィルムの基本的構成について説明するために供する図である。
【図４】図４（ａ）〜（ｂ）は、ルーバー構造を説明するために供する図である。
【図５】図５（ａ）〜（ｃ）は、板状領域の延び方向について説明するために供する図である。
【図６】図６（ａ）〜（ｂ）は、長尺状の光拡散フィルムの形状について説明するために供する図である。
【図７】図７（ａ）〜（ｅ）は、板状領域の延び方向と、入射光の拡散面積との関係について説明するために供する図である。
【図８】図８（ａ）〜（ｅ）は、板状領域の延び方向と、入射光の拡散面積との関係について説明するために供する写真である。
【図９】図９（ａ）〜（ｄ）は、本発明の光拡散フィルムの製造方法における各工程を説明するために供する図である。
【図１０】図１０（ａ）〜（ｂ）は、線状光源を用いた活性エネルギー線照射について説明するために供する図である。
【図１１】図１１（ａ）〜（ｂ）は、線状光源の配置角度について説明するために供する図である。
【図１２】図１２は、線状光源を用いた活性エネルギー線照射について説明するために供する別の図である。
【図１３】図１３は、実施例１の長尺状の光拡散フィルムの構成を説明するために供する図である。
【図１４】図１４（ａ）〜（ｂ）は、実施例１の長尺状の光拡散フィルムにおける断面の様子を説明するために供する写真である。
【図１５】図１５（ａ）〜（ｂ）は、実施例１の長尺状の光拡散フィルムの光拡散特性を説明するために供する図である。
【図１６】図１６（ａ）〜（ｃ）は、参考例１における第１のルーバー構造が形成された第１の塗布層の構成を説明するために供する図である。
【図１７】図１７は、参考例１の長尺状の光拡散フィルムの構成を説明するために供する図である。
【図１８】図１８（ａ）〜（ｂ）は、参考例１の長尺状の光拡散フィルムにおける断面の様子を説明するために供する写真である。
【図１９】図１９（ａ）〜（ｂ）は、参考例１の長尺状の光拡散フィルムの非継ぎ目部分における光拡散特性を説明するために供するスペクトル図および写真である。
【図２０】図２０（ａ）〜（ｂ）は、参考例１の長尺状の光拡散フィルムの継ぎ目部分における光拡散特性を説明するために供するスペクトル図および写真である。
【図２１】図２１は、比較例１の長尺状の光拡散フィルムの構成を説明するために供する図である。
【図２２】図２２（ａ）〜（ｂ）は、比較例１の長尺状の光拡散フィルムにおける断面の様子を説明するために供する写真である。
【図２３】図２３（ａ）〜（ｂ）は、比較例１の長尺状の光拡散フィルムの光拡散特性を説明するために供するスペクトル図および写真である。
【図２４】図２４（ａ）〜（ｂ）は、従来の光拡散フィルムについて説明するために供する図である。
【発明を実施するための形態】
【００２０】
本発明の実施形態は、第１のルーバー構造および第２のルーバー構造を、フィルム膜厚方向に沿って下方から順次に有する長尺状の光拡散フィルムであって、第１のルーバー構造および第２のルーバー構造が、それぞれ屈折率が異なる複数の板状領域からなるとともに、屈折率が異なる複数の板状領域が、フィルム面に沿った任意の一方向に交互に平行配置してなるルーバー構造であり、かつ、フィルム上方から眺めた場合に、第１のルーバー構造における板状領域の延び方向と、第２のルーバー構造における板状領域の延び方向と、が為す鋭角θ１を１０〜９０°の範囲内の値とすることを特徴とする光拡散フィルムである。
以下、本発明の実施形態を、図面を適宜参照して、具体的に説明するが、かかる説明の理解を容易にするため、まず、光拡散フィルムにおける光拡散の基本原理および本発明の光拡散フィルムの基本構成について説明する。
【００２１】
１．光拡散フィルムにおける光拡散の基本原理
最初に、図１〜２を用いて光拡散フィルムにおける光拡散の基本原理について説明する。
まず、図１（ａ）には、光拡散フィルム１０の上面図（平面図）が示してあり、図１（ｂ）には、図１（ａ）に示す光拡散フィルム１０を、点線Ａ−Ａに沿って垂直方向に切断して、切断面を矢印方向から眺めた場合の光拡散フィルム１０の断面図が示してある。
また、図２（ａ）には、１層のルーバー構造よりなる光拡散フィルム１０の全体図を示し、図２（ｂ）には、図２（ａ）の光拡散フィルム１０をＸ方向から見た場合の断面図を示す。
かかる図１（ａ）の平面図に示すように、光拡散フィルム１０は、フィルム面に沿った任意の一方向に、相対的に屈折率が高い板状領域１２と、相対的に屈折率が低い板状領域１４と、が交互に平行配置されたルーバー構造１３を備えている。
また、図１（ｂ）の断面図に示すように、相対的に高屈折率の板状領域１２と、相対的に低屈折率の板状領域１４は、それぞれ所定厚さを有しており、光拡散フィルム１０に対する法線方向（膜厚方向）においても、交互に平行配置された状態を保持している。
【００２２】
これにより、図２（ａ）に示すように、入射角が光拡散入射角度領域内である場合には、入射光が光拡散フィルム１０によって拡散されると推定される。
すなわち、図１（ｂ）に示すように、光拡散フィルム１０に対する入射光の入射角が、ルーバー構造１３の境界面１３´に対し、平行から所定の角度範囲の値、つまり、光拡散入射角度領域内の値である場合には、入射光（５２、５４）は、ルーバー構造内の相対的に高屈折率の板状領域１２の内部を、方向を変化させながら膜厚方向に沿って通り抜けることにより、出光面側での光の進行方向が一様でなくなるものと推定される。
その結果、入射角が光拡散入射角度領域内である場合には、入射光が光拡散フィルム１０によって拡散されると推定される（５２´、５４´）。
一方、光拡散フィルム１０に対する入射光の入射角が、光拡散入射角度領域から外れる場合には、図１（ｂ）に示すように、入射光５６は、光拡散フィルムによって拡散されることなく、そのまま光拡散フィルム１０を透過するものと推定される（５６´）。
なお、本発明において、「光拡散入射角度領域」とは、光拡散フィルムに対し、点光源からの入射光の角度を変化させた場合に、拡散光を出光するのに対応する入射光の角度範囲を意味する。
また、かかる「光拡散入射角度領域」は、図２（ａ）に示すように、光拡散フィルムにおけるルーバー構造の屈折率差や傾斜角等によって、その光拡散フィルムごとに決定される角度領域である。
【００２３】
以上の基本原理により、ルーバー構造１３を備えた光拡散フィルム１０は、例えば、図２（ａ）に示すように、光の透過と拡散において入射角度依存性を発揮することが可能となる。
また、図１〜図２に示すように、単一のルーバー構造１３を有する光拡散フィルムは、通常、「異方性」を有することになる。
ここで、本発明において「異方性」とは、図２（ａ）に示すように、入射光がフィルムによって拡散された場合に、拡散された出射光におけるフィルムと平行な面内での、その光の拡散具合（拡散光の広がりの形状）が、同面内での方向によってことなる性質を有することを意味する。
より具体的には、図２（ａ）に示すように、入射光に含まれる成分のうち、フィルム面に沿った任意の一方向に沿って延びるルーバー構造の向きに垂直な成分については、選択的に光の拡散が生じる一方、入射光に含まれるルーバー構造の向きに平行な成分については、光の拡散が生じにくいため、異方性光拡散が実現するものと推定される。
したがって、異方性を有する光拡散フィルムにおける拡散光の広がりの形状は、図２（ａ）に示すように、略楕円形状になる。
【００２４】
また、上述したように、光拡散に寄与する入射光の成分は、主にフィルム面に沿った任意の一方向に沿って延びるルーバー構造の向きに垂直な成分であることから、図２（ｂ）に示すように、本発明において、入射光の「入射角θ４」と言った場合、フィルム面に沿った任意の一方向に沿って延びるルーバー構造の向きに垂直な成分の入射角を意味するものとする。また、このとき、入射角θ４は、光拡散フィルムの入射側表面の法線に対する角度を０°とした場合の角度（°）を意味するものとする。
また、本発明において、「光拡散角度領域」とは、光拡散フィルムに対して、入射光が最も拡散される角度に点光源を固定し、この状態で得られる拡散光の角度範囲を意味するものとする。
さらに、本発明において、「拡散光の開き角」とは、上述した「光拡散角度領域」の幅であり、図２（ｂ）に示すように、フィルム面に沿った任意の一方向に沿って延びるルーバー構造の向きに平行な方向Ｘから、フィルムの断面を眺めた場合における拡散光の開き角θ５を意味するものとする。
【００２５】
また、図２（ａ）に示すように、光拡散フィルムは、入射光の入射角が光拡散入射角度領域に含まれる場合には、その入射角が異なる場合であっても、出光面側においてほぼ同様の光拡散をさせることができる。
したがって、得られた光拡散フィルムは、光を所定箇所に集中させる集光作用を有すると言うことができる。
なお、ルーバー構造内の高屈折率領域１２の内部における入射光の方向変化は、図１（ｂ）に示すような全反射により直線状にジグザグに方向変化するステップインデックス型となる場合の他、曲線状に方向変化するグラディエントインデックス型となる場合も考えられる。
また、図１（ａ）および（ｂ）では、相対的に屈折率が高い板状領域１２と、相対的に屈折率が低い領域１４と、の界面を簡単のために直線で表わしたが、実際には、界面は僅かに蛇行しており、それぞれの板状領域は分岐や消滅を伴った複雑な屈折率分布構造を形成している。
その結果、一様でない光学特性の分布が光拡散性を高めているものと推定される。
【００２６】
２．基本的構成
次いで、図３を用いて、本発明の光拡散フィルムの基本的構成について説明する。
すなわち、図３（ｃ）に示すように、本発明の光拡散フィルム２０は、図３（ａ）に示す第１のルーバー構造１３ａ、および図３（ｂ）第２のルーバー構造１３ｂを、フィルム膜厚方向に沿って下方から順次に有することを特徴としている。
さらに、図３（ａ）に示す第１のルーバー構造１３ａにおける板状領域の延び方向と、図３（ｂ）に示す第２のルーバー構造１３ｂにおける板状領域の延び方向とは、それぞれ異なり、フィルム上方向から眺めた場合には、交差している。
したがって、本発明の光拡散フィルム２０であれば、フィルムに対して入射した光を、例えば、まず、図３（ａ）に示すように第２のルーバー構造１３ｂによって異方性光拡散させることになる。
次いで、第２のルーバー構造１３ｂによって異方性光拡散された拡散光を、さらに、図３（ｂ）に示すように第１のルーバー構造１３ａによって、第２のルーバー構造１３ｂとは異なる方向に異方性光拡散させることになる。
その結果、図３（ｃ）に示すように、本発明の光拡散フィルム２０に入射した光は、四角形状に光拡散されることになり、入射光の拡散面積を効果的に広げることができる。
なお、上述した「下方」とは、工程シート上に塗布層を設けた際に、塗布層の膜厚方向における工程シートに近い側を意味する。したがって、本発明を説明するための便宜的な用語であり、光拡散フィルム自体の上下方向を何ら制約するものではない。
また、「入射光の拡散面積」とは、図３（ｃ）に示すように、入射光がフィルムによって拡散された場合に、拡散された出射光におけるフィルムから所定の距離におけるフィルムと平行な面内での、拡散光が分布する面積を意味する。
以下、本実施形態に係る光拡散フィルムについて詳述する。
【００２７】
３．第１のルーバー構造
（１）屈折率
第１のルーバー構造において、屈折率が異なる板状領域間の屈折率の差、すなわち、相対的に高屈折率な板状領域の屈折率と、相対的に低屈折率な板状領域の屈折率との差を０．０１以上の値とすることが好ましい。
この理由は、かかる屈折率の差を０．０１以上の値とすることにより、第１のルーバー構造内において入射光を安定的に反射させて、第１のルーバー構造に由来した入射角度依存性をより向上させることができるためである。
より具体的には、かかる屈折率の差が０．０１未満の値となると、入射光が第１のルーバー構造内で全反射する角度域が狭くなることから、入射角度依存性が過度に低下する場合があるためである。
したがって、第１のルーバー構造における屈折率が異なる板状領域間の屈折率の差を０．０５以上の値とすることがより好ましく、０．１以上の値とすることがさらに好ましい。
なお、高屈折率板状領域の屈折率と、低屈折率板状領域の屈折率との差は大きい程好ましいが、第１のルーバー構造を形成可能な材料を選定する観点から、０．３程度が上限であると考えられる。
【００２８】
また、第１のルーバー構造において、屈折率が相対的に高い板状領域の屈折率を１．５〜１．７の範囲内の値とすることが好ましい。
この理由は、高屈折率板状領域の屈折率が１．５未満の値となると、低屈折率板状領域との差が小さくなり過ぎて、所望のルーバー構造を得ることが困難になる場合があるためである。一方、高屈折率板状領域の屈折率が１．７を超えた値となると、光拡散フィルム用組成物における材料物質間の相溶性が過度に低くなる場合があるためである。
したがって、第１のルーバー構造における高屈折率板状領域の屈折率を１．５２〜１．６５の範囲内の値とすることがより好ましく、１．５５〜１．６の範囲内の値とすることがさらに好ましい。
なお、高屈折率板状領域の屈折率は、例えば、ＪＩＳ  Ｋ００６２に準じて測定することができる。
【００２９】
また、第１のルーバー構造において、屈折率が相対的に低い板状領域の屈折率を１．４〜１．５の範囲内の値とすることが好ましい。
この理由は、かかる低屈折率板状領域の屈折率が１．４未満の値となると、得られる光拡散フィルムの剛性を低下させる場合があるためである。一方、かかる低屈折率板状領域の屈折率が１．５を超えた値となると、高屈折率板状領域の屈折率との差が小さくなり過ぎて、所望のルーバー構造を得ることが困難になる場合があるためである。
したがって、第１のルーバー構造における低屈折率板状領域の屈折率を１．４２〜１．４８の範囲内の値とすることがより好ましく、１．４４〜１．４６の範囲内の値とすることがさらに好ましい。
なお、低屈折率板状領域における屈折率は、例えば、ＪＩＳ  Ｋ００６２に準じて測定することができる。
【００３０】
（２）幅
また、図４（ａ）に示すように、第１のルーバー構造１３ａにおいて、屈折率が異なる高屈折率板状領域１２および低屈折率板状領域１４の幅（Ｓ１、Ｓ２）を、それぞれ０．１〜１５μｍの範囲内の値とすることが好ましい。
この理由は、これらの板状領域の幅を０．１〜１５μｍの範囲内の値とすることにより、第１のルーバー構造内において入射光をより安定的に反射させて、第１のルーバー構造に由来した入射角度依存性を、より効果的に向上させることができるためである。
すなわち、かかる板状領域の幅が０．１μｍ未満の値となると、入射光の入射角度にかかわらず、光拡散を示すことが困難になる場合があるためである。一方、かかる幅が１５μｍを超えた値となると、第１のルーバー構造内を直進する光が増加し、拡散光の均一性が悪化する場合があるためである。
したがって、第１のルーバー構造において、屈折率が異なる板状領域の幅を、それぞれ０．５〜１０μｍの範囲内の値とすることがより好ましく、１〜５μｍの範囲内の値とすることがさらに好ましい。
なお、第１のルーバー構造を構成する板状領域の幅や長さ等は、光学デジタル顕微鏡にてフィルム断面観察することにより測定することができる。
【００３１】
（３）傾斜角
また、図４（ａ）に示すように、第１のルーバー構造において、屈折率が異なる複数の高屈折率板状領域１２および複数の低屈折率板状領域１４が、膜厚方向に対してそれぞれ一定の傾斜角θａにて平行配置してなることが好ましい。
この理由は、板状領域のそれぞれの傾斜角θａを一定とすることにより、第１のルーバー構造内において入射光をより安定的に反射させて、第１のルーバー構造に由来した入射角度依存性をさらに向上させることができるためである。
なお、θａはフィルム面に沿った任意の一方向に延びる第１のルーバー構造に対して垂直な面でフィルムを切断した場合の断面において測定されるフィルム表面に対する法線の角度を０°とした場合の板状領域の傾斜角（°）を意味する。
より具体的には、図４（ａ）に示す通り、第１のルーバー構造の上端面の法線と板状領域の最上部との為す角度のうち狭い側の角度を意味する。なお、図４（ａ）に示す通り板状領域が右側に傾いているときの傾斜角を基準とし、板状領域が左側に傾いているときの傾斜角をマイナスで表記する。
【００３２】
また、図４（ｂ）に示すように、第１のルーバー構造における屈折率が異なる板状領域（１２、１４）が、フィルム膜厚方向に沿って上方から下方にかけて湾曲していることも好ましい。
この理由は、板状領域が湾曲していることにより、第１のルーバー構造における反射と透過のバランスを複雑化させて、拡散光の開き角を効果的に拡大することができるためである。
なお、このような湾曲したルーバー構造は、塗膜の厚さ方向での紫外線による重合反応速度を遅らせることにより得られるものと考えられる。
具体的には、線状光源から発せられる紫外線の照度を抑え、照射されている状態の塗膜を低速で移動させることにより形成することができる。
【００３３】
（４）厚さ
また、第１のルーバー構造の厚さ、すなわち、図４（ａ）〜（ｂ）に示すフィルム表面の法線方向における第１のルーバー構造存在部分の長さＬ１は５０〜５００μｍの範囲内の値とすることが好ましい。
この理由は、第１のルーバー構造の厚さをかかる範囲内の値とすることにより、膜厚方向に沿った第１のルーバー構造の長さを安定的に確保して、第１のルーバー構造内において入射光をより安定的に反射させて、第１のルーバー構造に由来した光拡散角度領域内における拡散光の強度の均一性をさらに向上させることができるためである。
すなわち、かかる第１のルーバー構造の厚さＬ１が５０μｍ未満の値となると、第１のルーバー構造の長さが不足して、第１のルーバー構造内を直進してしまう入射光が増加し、光拡散角度領域内における拡散光の強度の均一性を得ることが困難になる場合があるためである。一方、かかる第１のルーバー構造の厚さＬ１が５００μｍを超えた値となると、光拡散フィルム用組成物に対して活性エネルギー線を照射して第１のルーバー構造を形成する際に、初期に形成されたルーバー構造によって光重合の進行方向が拡散してしまい、所望の第１のルーバー構造を形成することが困難になる場合があるためである。
したがって、第１のルーバー構造の厚さＬ１を７０〜３００μｍの範囲内の値とすることがより好ましく、８０〜２００μｍの範囲内の値とすることがさらに好ましい。
【００３４】
（５）延び方向
また、図５（ａ）に示すように、フィルム上方から眺めた場合に、第１のルーバー構造１３ａにおける板状領域（１２、１４）の延び方向Ｎ１と、フィルムの長尺方向Ｅ´と、が為す鋭角θ２を１０〜８０°の範囲内の値とすることが好ましい。
この理由は、第１のルーバー構造における板状領域の延び方向をかかる範囲内の値とすることにより、第２のルーバー構造における板状領域の延び方向と相まって、入射光をその長尺方向に沿った方向ばかりでなく、その長尺方向と直交する方向に対しても光拡散させることにより入射光の拡散面積を効果的に広げることができるためである。
すなわち、かかる鋭角が１０°未満の値となると、第２のルーバー構造における板状領域の延び方向にもよるが、一般に、フィルムの長尺方向に沿った方向への光拡散特性が過度に低下し、入射光の拡散面積が過度に小さくなる場合があるためである。一方、かかる鋭角が８０°を超えた値となると、第２のルーバー構造における板状領域の延び方向にもよるが、一般に、フィルムの長尺方向と直交する方向への光拡散特性が過度に低下し、入射光の拡散面積が過度に小さくなる場合があるためである。
したがって、フィルム上方から眺めた場合に、第１のルーバー構造における板状領域の延び方向と、フィルムの長尺方向と、が為す鋭角を３５〜５５°の範囲内の値とすることがより好ましく、４０〜５０°の範囲内の値とすることがさらに好ましく、４４〜４６°の範囲内の値とすることが一段と好ましい。
【００３５】
４．第２のルーバー構造
第２のルーバー構造の構成は、基本的に第１のルーバー構造の構成と同様であるため、重複を避けて、以下の点のみ記載する。
すなわち、図５（ｂ）に示すように、フィルム上方から眺めた場合に、第２のルーバー構造１３ｂにおける板状領域（１２、１４）の延び方向Ｎ２と、フィルムの長尺方向Ｅ´と、が為す鋭角θ３を１０〜８０°の範囲内の値とすることが好ましい。
この理由は、第２のルーバー構造における板状領域の延び方向をかかる範囲内の値とすることにより、第１のルーバー構造における板状領域の延び方向と相まって、入射光をその長尺方向に沿った方向ばかりでなく、その長尺方向と直交する方向に対しても光拡散させることにより入射光の拡散面積を効果的に広げることができるためである。
したがって、フィルム上方から眺めた場合に、第２のルーバー構造における板状領域の延び方向と、フィルムの長尺方向と、が為す鋭角を３５〜５５°の範囲内の値とすることがより好ましく、４０〜５０°の範囲内の値とすることがさらに好ましく、４４〜４６°の範囲内の値とすることが一段と好ましい。
【００３６】
５．膜厚
また、光拡散フィルムの膜厚を５０〜５００μｍの範囲内の値とすることが好ましい。
この理由は、かかる膜厚が５０μｍ未満の値となると、フィルム内に形成される膜厚方向におけるルーバー構造の長さが過度に短くなって、ルーバー構造内を直進してしまう入射光が増加し、十分な入射角度依存性を得ることが困難になる場合があるためである。一方、かかる膜厚が５００μｍを超えた値となると、照射光を長時間照射することになるため、量産性が過度に低下したり、照射光が、初期に形成されたルーバー構造によって拡散してしまい、所望のルーバー構造を形成することが困難になったりする場合があるためである。
したがって、光拡散フィルムの膜厚を７０〜３００μｍの範囲内の値とすることがより好ましく、８０〜２００μｍの範囲内の値とすることがさらに好ましい。
なお、光拡散フィルムの膜厚方向には、例えば、表層部等にルーバー構造の存在しない部分があってもよい。
したがって、光拡散フィルムの膜厚は、第１のルーバー構造の厚さおよび第２のルーバー構造の厚さの合計と等しいか、それ以上となる。
【００３７】
６．フィルムの形状
また、本発明の光拡散フィルムの形状は、長尺状であることを特徴とする。
より具体的には、図６（ａ）に示すように、光拡散フィルム１０における短尺方向（巾方向）の長さＬ２を０．１〜３ｍの範囲内の値とすることが好ましく、０．５〜２ｍの範囲内の値とすることがより好ましい。
一方、長尺方向の長さについては特に制限されない。
すなわち、本発明の光拡散フィルムは、後述するような製造方法を実施することにより、連続的に製造し続けることができるためである。
したがって、長尺方向の長さＬ３については、３ｍ以上の値とすることが好ましく、１５ｍ以上の値とすることがより好ましい。
この理由は、フィルムをこのような形状とすることにより、入射光をその長尺方向に沿った方向ばかりでなく、その長尺方向と直交する方向に対しても光拡散させることができる長尺状、かつ、大面積の光拡散フィルムを得ることができるためである。
【００３８】
また、図６（ｂ）に示すように、光拡散フィルム２０が、ロール状に巻かれてなることが好ましい。
この理由は、ロール状とすることにより、入射光をその長尺方向と直交する方向、あるいはその近傍の方向に光拡散させることができる長尺状、かつ、より大面積の光拡散フィルムを得ることができるためである。
また、保管や持ち運びの際の取り扱い性を向上させることができるためである。
すなわち、ロール状であれば、フィルムを適用しようとするディスプレイ等のサイズが多岐に渡る場合であっても、後から必要なサイズごとにチップカットすることができる。
また、ロール状であれば、次工程において他のフィルムとロール  ツー  ロールにて貼合することができ、シート  ツー  シートやシート  ツー  シートを採用した場合よりも生産性を向上させることができる。
【００３９】
７．延び方向の組み合わせ
また、本発明の光拡散フィルムにおいては、図５（ｃ）に示すように、フィルム上方から眺めた場合に、第１のルーバー構造１３ａにおける板状領域（１２、１４）の延び方向Ｎ１と、第２のルーバー構造１３ｂにおける板状領域（１２、１４）の延び方向Ｎ２と、が為す鋭角θ１を１０〜９０°の範囲内の値とすることを特徴とする。
この理由は、このように構成することにより、入射光をその長尺方向に沿った方向ばかりでなく、その長尺方向と直交する方向に対しても光拡散させることにより入射光の拡散面積を効果的に広げた長尺状のフィルムを得ることができるためである。
すなわち、かかる鋭角が１０°未満の値となると、入射光の拡散面積が過度に小さくなる場合があるためである。
したがって、フィルム上方から眺めた場合に、第１のルーバー構造における板状領域の延び方向と、第２のルーバー構造における板状領域の延び方向と、が為す鋭角を８０〜９０°の範囲内の値とすることがより好ましく、８５〜９０°の範囲内の値とすることがさらに好ましく、８９〜９０°の範囲内の値とすることが一段と好ましい。
【００４０】
また、図５（ｃ）に示すように、フィルム上方から眺めた場合に、第１のルーバー構造１３ａにおける板状領域（１２、１４）の延び方向Ｎ１と、第２のルーバー構造１３ｂにおける板状領域（１２、１４）の延び方向Ｎ２と、がフィルムの長尺方向Ｅ´と直交する仮想線Ｅ´´に対して、線対称であることが好ましい。
この理由は、第１のルーバー構造における板状領域の延び方向と、第２のルーバー構造における板状領域の延び方向とをこのように交差させることにより、入射光をより均一に光拡散させることができるためである。
すなわち、特に、θ２＝４５°、θ３＝４５°の場合、あるいはそれぞれがその周辺値である場合には、各ルーバー構造における板状領域の延び方向を線対称とすることにより、後述する図７（ａ）に示すように、拡散光における左右方向の広がりと、上下方向の広がりとを、それぞれ最大限に広げることができる。
したがって、かかる光拡散フィルムをスクリーンに適用した場合には、横方向の視野角と、縦方向の視野角とをそれぞれ最大限に広げることができる。
【００４１】
ここで、図７（ａ）〜（ｅ）を用いて、板状領域の延び方向と、入射光の拡散面積との関係について説明する。
すなわち図７（ａ）〜（ｅ）は、それぞれ左側に第１のルーバー構造１３ａおよびこれに入射した光の拡散具合５０´を示しており、右側に第２のルーバー構造１３ｂおよびこれに入射した第１のルーバー構造１３ａによる拡散光の拡散具合５１´を示している。
まず、図７（ａ）は、θ１＝９０°、θ２＝４５°、θ３＝４５°の場合における入射光の拡散具合を示しているが、最終的な入射光の拡散面積が十分に広くなることがわかる（５１´）。
一方、図７（ｂ）は、θ１＝６０°、θ２＝３０°、θ３＝３０°の場合における入射光の拡散具合を示しているが、図７（ａ）の場合と比較して、フィルムの長尺方向Ｅ´に沿った方向への光拡散特性が低下し、入射光の拡散面積が小さくなることがわかる（５１´）。
また、図７（ｃ）は、θ１＝６０°、θ２＝６０°、θ３＝６０°の場合における入射光の拡散具合を示しているが、図７（ａ）の場合と比較して、フィルムの長尺方向Ｅ´と直交する方向への光拡散特性が低下し、入射光の拡散面積が小さくなることがわかる（５１´）。
他方、図７（ｄ）は、θ１＝３０°、θ２＝１５°、θ３＝１５°の場合における入射光の拡散具合を示しているが、図７（ａ）の場合と比較して、フィルムの長尺方向Ｅ´に沿った方向への光拡散特性がさらに低下し、入射光の拡散面積がさらに小さくなることがわかる（５１´）。
また、図７（ｅ）は、θ１＝３０°、θ２＝７５°、θ３＝７５°の場合における入射光の拡散具合を示しているが、図７（ａ）の場合と比較して、フィルムの長尺方向Ｅ´と直交する方向への光拡散特性がさらに低下し、入射光の拡散面積がさらに小さくなることがわかる（５１´）。
なお、図７（ａ）〜（ｅ）に対応する拡散光の写真を、図８（ａ）〜（ｅ）に示す。
【００４２】
８．粘着剤層
また、本発明の製造方法によって得られる光拡散フィルムは、その片面または両面に、被着体に対して積層するための粘着剤層を備えていてもよい。
かかる粘着剤層を構成する粘着剤としては、特に制限されるものではなく、従来公知のアクリル系、シリコーン系、ウレタン系、ゴム系等の粘着剤を使用することができる。
【００４３】
９．製造方法
また、本発明の光拡散フィルムは、例えば、下記工程（ａ）〜（ｅ）を含む製造方法によって製造することができる。
（ａ）屈折率が異なる２つの重合性化合物を含む光拡散フィルム用組成物を準備する工程
（ｂ）光拡散フィルム用組成物を工程シートに対して塗布し、第１の塗布層を形成する工程
（ｃ）第１の塗布層に対し、当該第１の塗布層を移動させながら、線状光源を用いて第１の活性エネルギー線照射を行い、第１のルーバー構造を形成する工程
（ｄ）光拡散フィルム用組成物を第１のルーバー構造が形成された第１の塗布層に対して塗布し、第１の塗布層および第２の塗布層からなる積層体を形成する工程
（ｅ）第２の塗布層に対し、第１の塗布層および第２の塗布層からなる積層体を移動させながら、線状光源を用いて第２の活性エネルギー線照射を行い、第２のルーバー構造を形成する工程であって、フィルム上方から眺めた場合に、第１の活性エネルギー線照射における線状光源の長軸方向と、第２の活性エネルギー線照射における線状光源の長軸方向と、が為す鋭角θ１´を１０〜９０°の範囲内の値とする工程
以下、かかる製造方法につき、図面を参照しつつ、具体的に説明する。
【００４４】
（１）工程（ａ）：光拡散フィルム用組成物の準備工程
工程（ａ）は、所定の光拡散フィルム用組成物を準備する工程である。
より具体的には、屈折率が異なる少なくとも２つの重合性化合物、光重合開始剤および所望によりその他の添加剤を混合する工程であることが好ましい。
また、混合に際しては、室温下でそのまま撹拌してもよいが、均一性を向上させる観点からは、例えば、４０〜８０℃の加温条件下にて撹拌して、均一な混合液とすることが好ましい。
また、塗工に適した所望の粘度となるように、希釈溶剤を更に加えることも好ましい。
以下、工程（ａ）について、より具体的に説明する。
【００４５】
（１）−１  高屈折率重合性化合物
（ｉ）種類
屈折率が異なる２つの重合性化合物のうち、屈折率が相対的に高い方の重合性化合物（以下、（Ａ）成分と称する場合がある。）の種類は、特に限定されないが、その主成分を複数の芳香環を含有する（メタ）アクリル酸エステルとすることが好ましい。
この理由は、（Ａ）成分として、特定の（メタ）アクリル酸エステルを含むことにより、（Ａ）成分の重合速度を、屈折率が相対的に低い方の重合性化合物（以下、（Ｂ）成分と称する場合がある。）の重合速度よりも速くして、これらの成分間における重合速度に所定の差を生じさせ、両成分の共重合性を効果的に低下させることができるものと推定されるためである。
その結果、光硬化させた際に、（Ａ）成分に由来した板状領域および（Ｂ）成分に由来した板状領域が交互に延在した、所謂、ルーバー構造を効率よく形成することができる。
また、（Ａ）成分として、特定の（メタ）アクリル酸エステルを含むことにより、単量体の段階では（Ｂ）成分と十分な相溶性を有しつつも、重合の過程において複数繋がった段階では（Ｂ）成分との相溶性を所定の範囲にまで低下させて、ルーバー構造をさらに効率よく形成することができるものと推定される。
さらに、（Ａ）成分として、特定の（メタ）アクリル酸エステルを含むことにより、ルーバー構造における（Ａ）成分に由来した板状領域の屈折率を高くして、（Ｂ）成分に由来した板状領域の屈折率との差を、所定以上の値に調節することができる。
したがって、（Ａ）成分として、特定の（メタ）アクリル酸エステルを含むことにより、後述する（Ｂ）成分の特性と相まって、屈折率の異なる板状領域が交互に延在したルーバー構造を効率的に得ることができる。
なお、「複数の芳香環を含有する（メタ）アクリル酸エステル」とは、（メタ）アクリル酸エステルのエステル残基部分に複数の芳香環を有する化合物を意味する。
また、「（メタ）アクリル酸」とは、アクリル酸とメタクリル酸の両方を意味する。
【００４６】
また、このような（Ａ）成分としての複数の芳香環を含有する（メタ）アクリル酸エステルとしては、例えば、（メタ）アクリル酸ビフェニル、（メタ）アクリル酸ナフチル、（メタ）アクリル酸アントラシル、（メタ）アクリル酸ベンジルフェニル、（メタ）アクリル酸ビフェニルオキシアルキル、（メタ）アクリル酸ナフチルオキシアルキル、（メタ）アクリル酸アントラシルオキシアルキル、（メタ）アクリル酸ベンジルフェニルオキシアルキル等、若しくは、芳香環上の水素原子の一部がハロゲン、アルキル、アルコキシ、ハロゲン化アルキル等によって置換されたもの等を挙げることができる。
【００４７】
また、（Ａ）成分としての複数の芳香環を含有する（メタ）アクリル酸エステルとして、ビフェニル環を含有する化合物を含むことが好ましく、特に、下記一般式（１）で表わされるビフェニル化合物を含むことが好ましい。
【００４８】
【化１】
2014002187.tif 000003
【００４９】
（一般式（１）中、Ｒ1〜Ｒ10は、それぞれ独立しており、Ｒ1〜Ｒ10の少なくとも１つは、下記一般式（２）で表わされる置換基であり、残りは、水素原子、水酸基、カルボキシル基、アルキル基、アルコキシ基、ハロゲン化アルキル基、ヒドロキシアルキル基、カルボキシアルキル基およびハロゲン原子のいずれかの置換基である。）
【００５０】
【化２】
2014002187.tif 000004
【００５１】
（一般式（２）中、Ｒ11は、水素原子またはメチル基であり、炭素数ｎは１〜４の整数であり、繰り返し数ｍは１〜１０の整数である。）
【００５２】
この理由は、（Ａ）成分として、特定の構造を有するビフェニル化合物を含むことにより、（Ａ）成分および（Ｂ）成分の重合速度に所定の差を生じさせ、（Ａ）成分と、（Ｂ）成分との相溶性を所定の範囲にまで低下させて、両成分同士の共重合性を低下させることができると推定されるためである。
また、ルーバー構造における（Ａ）成分に由来した板状領域の屈折率を高くして、（Ｂ）成分に由来した板状領域の屈折率との差を、所定以上の値に、より容易に調節することができる。
【００５３】
また、一般式（１）におけるＲ1〜Ｒ10が、アルキル基、アルコキシ基、ハロゲン化アルキル基、ヒドロキシアルキル基、およびカルボキシアルキル基のいずれかを含む場合には、そのアルキル部分の炭素数を１〜４の範囲内の値とすることが好ましい。
この理由は、かかる炭素数が４を超えた値となると、（Ａ）成分の重合速度が低下したり、（Ａ）成分に由来した板状領域の屈折率が低くなり過ぎたりして、ルーバー構造を効率的に形成することが困難になる場合があるためである。
したがって、一般式（１）におけるＲ1〜Ｒ10が、アルキル基、アルコキシ基、ハロゲン化アルキル基、ヒドロキシアルキル基、およびカルボキシアルキル基のいずれかを含む場合には、そのアルキル部分の炭素数を１〜３の範囲内の値とすることがより好ましく、１〜２の範囲内の値とすることがさらに好ましい。
【００５４】
また、一般式（１）におけるＲ1〜Ｒ10が、ハロゲン化アルキル基またはハロゲン原子以外の置換基、すなわち、ハロゲンを含まない置換基であることが好ましい。
この理由は、光拡散フィルムを焼却等する際に、ダイオキシンが発生することを防止して、環境保護の観点から好ましいためである。
なお、従来のルーバー構造を備えた光拡散フィルムにおいては、所定のルーバー構造を得るにあたり、モノマー成分を高屈折率化する目的で、モノマー成分においてハロゲン置換が行われることが一般的であった。
この点、一般式（１）で表わされるビフェニル化合物であれば、ハロゲン置換を行わない場合であっても、高い屈折率とすることができる。
したがって、本発明における光拡散フィルム用組成物を光硬化してなる光拡散フィルムであれば、ハロゲンを含まない場合であっても、良好な入射角度依存性を発揮することができる。
なお、「良好な入射角度依存性」とは、光拡散入射角度領域と、入射光が拡散されずにそのまま透過する非拡散入射角度領域との区別が、明確に制御されていることを意味する。
【００５５】
また、一般式（１）におけるＲ2〜Ｒ9のいずれか一つが、一般式（２）で表わされる置換基であることが好ましい。
この理由は、一般式（２）で表わされる置換基の位置を、Ｒ1およびＲ10以外の位置とすることにより、光硬化させる前の段階において、（Ａ）成分同士が配向し、結晶化することを効果的に防止することができるためである。
さらに、光硬化させる前のモノマー段階で液状であり、希釈溶媒等を使用しなくとも、見掛け上（Ｂ）成分と均一に混合することができる。
これにより、光硬化の段階において、（Ａ）成分および（Ｂ）成分の微細なレベルでの凝集・相分離を可能とし、ルーバー構造を備えた光拡散フィルムを、より効率的に得ることができるためである。
さらに、同様の観点から、一般式（１）におけるＲ3、Ｒ5、Ｒ6およびＲ8のいずれか一つが、一般式（２）で表わされる置換基であることが特に好ましい。
【００５６】
また、一般式（２）で表わされる置換基における繰り返し数ｍを、通常１〜１０の整数とすることが好ましい。
この理由は、繰り返し数ｍが１０を超えた値となると、重合部位と、ビフェニル環とをつなぐオキシアルキレン鎖が長くなりすぎて、重合部位における（Ａ）成分同士の重合を阻害する場合があるためである。
したがって、一般式（２）で表わされる置換基における繰り返し数ｍを、１〜４の整数とすることがより好ましく、１〜２の整数とすることが特に好ましい。
なお、同様の観点から、一般式（２）で表わされる置換基における炭素数ｎを、通常１〜４の整数とすることが好ましい。
また、重合部位である重合性炭素−炭素二重結合の位置が、ビフェニル環に対して近すぎて、ビフェニル環が立体障害となり、（Ａ）成分の重合速度が低下する場合をも考慮すると、一般式（２）で表わされる置換基における炭素数ｎを、２〜４の整数とすることがより好ましく、２〜３の整数とすることが特に好ましい。
【００５７】
また、一般式（１）で表わされるビフェニル化合物の具体例としては、下記式（３）〜（４）で表わされる化合物を好ましく挙げることができる。
【００５８】
【化３】
2014002187.tif 000005
【００５９】
【化４】
2014002187.tif 000006
【００６０】
（ｉｉ）分子量
また、（Ａ）成分の分子量を、２００〜２，５００の範囲内の値とすることが好ましい。
この理由は、（Ａ）成分の分子量を所定の範囲とすることにより、（Ａ）成分の重合速度をさらに速くして、（Ａ）成分および（Ｂ）成分の共重合性をより効果的に低下させることができるものと推定されるためである。
その結果、光硬化させた際に、（Ａ）成分に由来した板状領域および（Ｂ）成分に由来した板状領域が交互に延在したルーバー構造を、より効率的に形成することができる。
すなわち、（Ａ）成分の分子量が２００未満の値となると、立体障害により重合速度が低下して、（Ｂ）成分の重合速度に近くなり、（Ｂ）成分との共重合が生じ易くなる場合があるためである。一方、（Ａ）成分の分子量が２，５００を超えた値となると、（Ｂ）成分との分子量の差が小さくなるのにともなって、（Ａ）成分の重合速度が低下して（Ｂ）成分の重合速度に近くなり、（Ｂ）成分との共重合が生じ易くなるものと推定され、その結果、ルーバー構造を効率よく形成することが困難になる場合があるためである。
したがって、（Ａ）成分の分子量を、２４０〜１，５００の範囲内の値とすることがより好ましく、２６０〜１，０００の範囲内の値とすることがさらに好ましい。
なお、（Ａ）成分の分子量は、分子の組成と、構成原子の原子量から得られる計算値から求めることができ、ゲルパーミエーションクロマトグラフィー（ＧＰＣ）を用いて重量平均分子量として測定することもできる。
【００６１】
（ｉｉｉ）単独使用
また、本発明における光拡散フィルム用組成物は、ルーバー構造における屈折率が相対的に高い板状領域を形成するモノマー成分として、（Ａ）成分を含むことを特徴とするが、（Ａ）成分は一成分で含まれることが好ましい。
この理由は、このように構成することにより、（Ａ）成分に由来した板状領域、つまり屈折率が相対的に高い板状領域における屈折率のばらつきを効果的に抑制して、ルーバー構造を備えた光拡散フィルムを、より効率的に得ることができるためである。
すなわち、（Ａ）成分における（Ｂ）成分に対する相溶性が低い場合、例えば、（Ａ）成分がハロゲン系化合物等の場合、（Ａ）成分を（Ｂ）成分に相溶させるための第３成分として、他の（Ａ）成分（例えば、非ハロゲン系化合物等）を併用する場合がある。
しかしながら、この場合、かかる第３成分の影響により、（Ａ）成分に由来した屈折率が相対的に高い板状領域における屈折率がばらついたり、低下し易くなったりすることがある。
その結果、（Ｂ）成分に由来した屈折率が相対的に低い板状領域との屈折率差が不均一になったり、過度に低下し易くなったりする場合がある。
したがって、（Ｂ）成分との相溶性を有する高屈折率なモノマー成分を選択し、それを単独の（Ａ）成分として用いることが好ましい。
なお、例えば、（Ａ）成分としての式（３）で表わされるビフェニル化合物であれば、低粘度であることから、（Ｂ）成分との相溶性を有するため、単独の（Ａ）成分として使用することができる。
【００６２】
（ｉｖ）屈折率
また、（Ａ）成分の屈折率を１．５〜１．６５の範囲内の値とすることが好ましい。
この理由は、（Ａ）成分の屈折率をかかる範囲内の値とすることにより、（Ａ）成分に由来した板状領域の屈折率と、（Ｂ）成分に由来した板状領域の屈折率との差を、より容易に調節して、ルーバー構造を備えた光拡散フィルムを、より効率的に得ることができるためである。
すなわち、（Ａ）成分の屈折率が１．５未満の値となると、（Ｂ）成分の屈折率との差が小さくなり過ぎて、有効な光拡散角度領域を得ることが困難になる場合があるためである。一方、（Ａ）成分の屈折率が１．６５を超えた値となると、（Ｂ）成分の屈折率との差は大きくなるものの、（Ｂ）成分との見かけ上の相溶状態さえも形成困難になる場合があるためである。
したがって、（Ａ）成分の屈折率を、１．５２〜１．６５の範囲内の値とすることがより好ましく、１．５６〜１．６の範囲内の値とすることがさらに好ましい。
なお、上述した（Ａ）成分の屈折率とは、光照射により硬化する前の（Ａ）成分の屈折率を意味する。
また、屈折率は、例えば、ＪＩＳ  Ｋ００６２に準じて測定することができる。
【００６３】
（ｖ）含有量
また、光拡散フィルム用組成物における（Ａ）成分の含有量を、後述する相対的に低屈折率が低い重合性化合物である（Ｂ）成分１００重量部に対して、２５〜４００重量部の範囲内の値とすることが好ましい。
この理由は、（Ａ）成分の含有量が２５重量部未満の値となると、（Ｂ）成分に対する（Ａ）成分の存在割合が少なくなって、（Ａ）成分に由来した板状領域の幅が、（Ｂ）成分に由来した板状領域の幅と比較して過度に小さくなり、良好な入射角度依存性を有するルーバー構造を得ることが困難になる場合があるためである。また、光拡散フィルムの厚さ方向におけるルーバーの長さが不十分になり、光拡散性を示さなくなる場合があるためである。一方、（Ａ）成分の含有量が４００重量部を超えた値となると、（Ｂ）成分に対する（Ａ）成分の存在割合が多くなって、（Ａ）成分に由来した板状領域の幅が、（Ｂ）成分に由来した板状領域の幅と比較して過度に大きくなり、逆に、良好な入射角度依存性を有するルーバー構造を得ることが困難になる場合があるためである。また、光拡散フィルムの厚さ方向におけるルーバーの長さが不十分になり、光拡散性を示さなくなる場合があるためである。
したがって、（Ａ）成分の含有量を、（Ｂ）成分１００重量部に対して、４０〜３００重量部の範囲内の値とすることがより好ましく、５０〜２００重量部の範囲内の値とすることがさらに好ましい。
【００６４】
（１）−２  低屈折率重合性化合物
（ｉ）種類
屈折率が異なる２つの重合性化合物のうち、屈折率が相対的に低い方の重合性化合物（（Ｂ）成分）の種類は、特に限定されず、その主成分として、例えば、ウレタン（メタ）アクリレート、側鎖に（メタ）アクリロイル基を有する（メタ）アクリル系ポリマー、（メタ）アクリロイル基含有シリコーン樹脂、不飽和ポリエステル樹脂等が挙げられるが、特に、ウレタン（メタ）アクリレートとすることが好ましい。
この理由は、ウレタン（メタ）アクリレートであれば、（Ａ）成分に由来した板状領域の屈折率と、（Ｂ）成分に由来した板状領域の屈折率との差を、より容易に調節できるばかりか、（Ｂ）成分に由来した板状領域の屈折率のばらつきを有効に抑制し、ルーバー構造を備えた光拡散フィルムを、より効率的に得ることができるためである。
したがって、以下においては、（Ｂ）成分としてのウレタン（メタ）アクリレートについて、主に説明する。
なお、（メタ）アクリレートとは、アクリレートおよびメタクリレートの両方を意味する。
【００６５】
まず、ウレタン（メタ）アクリレートは、（Ｂ１）イソシアナート基を少なくとも２つ含有する化合物、（Ｂ２）ポリオール化合物、好ましくはジオール化合物、特に好ましくはポリアルキレングリコール、および（Ｂ３）ヒドロキシアルキル（メタ）アクリレートから形成される。
なお、（Ｂ）成分には、ウレタン結合の繰り返し単位を有するオリゴマーも含むものとする。
このうち、（Ｂ１）成分であるイソシアナート基を少なくとも２つ含有する化合物としては、例えば、２，４−トリレンジイソシアナート、２，６−トリレンジイソシアナート、１，３−キシリレンジイソシアナート、１，４−キシリレンジイソシアナート等の芳香族ポリイソシアナート、ヘキサメチレンジイソシアナート等の脂肪族ポリイソシアナート、イソホロンジイソシアナート（ＩＰＤＩ）、水素添加ジフェニルメタンジイソシアナート等の脂環式ポリイソシアナート、およびこれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体（例えば、キシリレンジイソシアナート系３官能アダクト体）等を挙げることができる。
【００６６】
また、上述した中でも、脂環式ポリイソシアナートであることが、特に好ましい。
この理由は、脂環式ポリイソシアナートであれば、脂肪族ポリイソシアナートと比較して、立体配座等の関係で各イソシアナート基の反応速度に差を設けやすいためである。
これにより、（Ｂ１）成分が（Ｂ２）成分とのみ反応したり、（Ｂ１）成分が（Ｂ３）成分とのみ反応したりすることを抑制して、（Ｂ１）成分を、（Ｂ２）成分および（Ｂ３）成分と確実に反応させることができ、余分な副生成物の発生を防止することができる。
その結果、ルーバー構造における（Ｂ）成分に由来した板状領域、すなわち、低屈折率板状領域の屈折率のばらつきを効果的に抑制することができる。
【００６７】
また、脂環式ポリイソシアナートであれば、芳香族ポリイソシアナートと比較して、得られる（Ｂ）成分と、（Ａ）成分との相溶性を所定の範囲に低下させて、ルーバー構造をより効率よく形成することができる。
さらに、脂環式ポリイソシアナートであれば、芳香族ポリイソシアナートと比較して、得られる（Ｂ）成分の屈折率を小さくすることができることから、（Ａ）成分の屈折率との差を大きくし、光拡散性をより確実に発現するとともに、光拡散角度領域内における拡散光の均一性の高いルーバー構造をさらに効率よく形成することができる。
また、このような脂環式ポリイソシアナートの中でも、イソシアナート基を２つのみ含有する脂環式ジイソシアナートが好ましい。
この理由は、脂環式ジイソシアナートであれば、（Ｂ２）成分および（Ｂ３）成分と定量的に反応し、単一の（Ｂ）成分を得ることができるためである。
このような脂環式ジイソシアナートとしては、イソホロンジイソシアナート（ＩＰＤＩ）であることが、特に好ましく挙げることができる。
この理由は、２つのイソシアナート基の反応性に有効な差異を設けることができるためである。
【００６８】
また、ウレタン（メタ）アクリレートを形成する成分のうち、（Ｂ２）成分であるポリアルキレングリコールとしては、例えば、ポリエチレングリコール、ポリプロピレングリコール、ポリブチレングリコール、ポリヘキシレングリコール等が挙げられ、中でも、ポリプロピレングリコールであることが、特に好ましい。
この理由は、ポリプロピレングリコールであれば、粘度が低いことから無溶剤で取り扱うことができるためである。
また、ポリプロピレングリコールであれば、（Ｂ）成分を硬化させた際に、当該硬化物における良好なソフトセグメントとなり、光拡散フィルムのハンドリング性や実装性を、効果的に向上させることができるためである。
なお、（Ｂ）成分の重量平均分子量は、主に、（Ｂ２）成分の重量平均分子量により調節することができる。ここで、（Ｂ２）成分の重量平均分子量は、通常、２，３００〜１９，５００であり、好ましくは４，３００〜１４，３００であり、特に好ましくは６，３００〜１２，３００である。
【００６９】
また、ウレタン（メタ）アクリレートを形成する成分のうち、（Ｂ３）成分であるヒドロキシアルキル（メタ）アクリレートとしては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート等が挙げられる。
また、得られるウレタン（メタ）アクリレートの重合速度を低下させ、所定のルーバー構造をより効率的に形成する観点から、特に、ヒドロキシアルキルメタクリレートであることがより好ましく、２−ヒドロキシエチルメタクリレートであることがさらに好ましい。
【００７０】
また、（Ｂ１）〜（Ｂ３）成分によるウレタン（メタ）アクリレートの合成は、常法に従って実施することができる。
このとき（Ｂ１）〜（Ｂ３）成分の配合割合を、モル比にて（Ｂ１）成分：（Ｂ２）成分：（Ｂ３）成分＝１〜５：１：１〜５の割合とすることが好ましい。
この理由は、かかる配合割合とすることにより、（Ｂ２）成分の有する２つの水酸基に対してそれぞれ（Ｂ１）成分の有する一方のイソシアナート基が反応して結合し、さらに２つの（Ｂ１）成分がそれぞれ有するもう一方のイソシアナート基に対して、（Ｂ３）成分の有する水酸基が反応して結合したウレタン（メタ）アクリレートを効率的に合成することができるためである。
したがって、（Ｂ１）〜（Ｂ３）成分の配合割合を、モル比にて（Ｂ１）成分：（Ｂ２）成分：（Ｂ３）成分＝１〜３：１：１〜３の割合とすることがより好ましく、２：１：２の割合とすることがさらに好ましい。
【００７１】
（ｉｉ）重量平均分子量
また、（Ｂ）成分の重量平均分子量を、３，０００〜２０，０００の範囲内の値とすることが好ましい。
この理由は、（Ｂ）成分の重量平均分子量を所定の範囲とすることにより、（Ａ）成分および（Ｂ）成分の重合速度に所定の差を生じさせ、両成分の共重合性を効果的に低下させることができるためである。
その結果、光硬化させた際に、（Ａ）成分に由来した板状領域および（Ｂ）成分に由来した板状領域が交互に延在したルーバー構造を効率よく形成することができる。
すなわち、（Ｂ）成分の重量平均分子量が３，０００未満の値となると、（Ｂ）成分の重合速度が速くなって、（Ａ）成分の重合速度に近くなり、（Ａ）成分との共重合が生じ易くなる結果、ルーバー構造を効率よく形成することが困難になる場合があるためである。一方、（Ｂ）成分の重量平均分子量が２０，０００を超えた値となると、（Ａ）成分および（Ｂ）成分に由来した板状領域が交互に延在したルーバー構造を形成することが困難になったり、（Ａ）成分との相溶性が過度に低下して、塗布段階で（Ａ）成分が析出したりする場合があるためである。
したがって、（Ｂ）成分の重量平均分子量を、５，０００〜１５，０００の範囲内の値とすることがより好ましく、７，０００〜１３，０００の範囲内の値とすることがさらに好ましい。
なお、（Ｂ）成分の重量平均分子量は、ゲルパーミエーションクロマトグラフィー（ＧＰＣ）を用いて測定することができる。
【００７２】
（ｉｉｉ）単独使用
また、（Ｂ）成分は、分子構造や重量平均分子量が異なる２種以上を併用してもよいが、ルーバー構造における（Ｂ）成分に由来した板状領域の屈折率のばらつきを抑制する観点からは、１種類のみを用いることが好ましい。
すなわち、（Ｂ）成分を複数用いた場合、（Ｂ）成分に由来した屈折率が相対的に低い板状領域における屈折率がばらついたり、高くなったりして、（Ａ）成分に由来した屈折率が相対的に高い板状領域との屈折率差が不均一になったり、過度に低下する場合があるためである。
【００７３】
（ｉｖ）屈折率
また、（Ｂ）成分の屈折率を１．４〜１．５５の範囲内の値とすることが好ましい。
この理由は、（Ｂ）成分の屈折率をかかる範囲内の値とすることにより、（Ａ）成分に由来した板状領域と、（Ｂ）成分に由来した板状領域の屈折率との差を、より容易に調節して、ルーバー構造を備えた光拡散フィルムを、より効率的に得ることができるためである。
すなわち、（Ｂ）成分の屈折率が１．４未満の値となると、（Ａ）成分の屈折率との差は大きくなるものの、（Ａ）成分との相溶性が極端に悪化し、ルーバー構造を形成することができないおそれがあるためである。一方、（Ｂ）成分の屈折率が１．５５を超えた値となると、（Ａ）成分の屈折率との差が小さくなり過ぎて、所望の入射角度依存性を得ることが困難になる場合があるためである。
したがって、（Ｂ）成分の屈折率を、１．４５〜１．５４の範囲内の値とすることがより好ましく、１．４６〜１．５２の範囲内の値とすることがさらに好ましい。
なお、上述した（Ｂ）成分の屈折率とは、光照射により硬化する前の（Ｂ）成分の屈折率を意味する。
そして、屈折率は、例えば、ＪＩＳ  Ｋ００６２に準じて測定することができる。
【００７４】
また、上述した（Ａ）成分の屈折率と、（Ｂ）成分の屈折率との差を、０．０１以上の値とすることが好ましい。
この理由は、かかる屈折率の差を所定の範囲内の値とすることにより、光の透過と拡散におけるより良好な入射角度依存性、およびより広い光拡散入射角度領域を有する光拡散フィルムを得ることができるためである。
すなわち、かかる屈折率の差が０．０１未満の値となると、入射光がルーバー構造内で全反射する角度域が狭くなることから、光拡散における開き角度が過度に狭くなる場合があるためである。一方、かかる屈折率の差が過度に大きな値となると、（Ａ）成分と（Ｂ）成分の相溶性が悪化しすぎて、ルーバー構造を形成できないおそれがあるためである。
したがって、（Ａ）成分の屈折率と、（Ｂ）成分の屈折率との差を、０．０５〜０．５の範囲内の値とすることがより好ましく、０．１〜０．２の範囲内の値とすることがさらに好ましい。
なお、ここでいう（Ａ）成分および（Ｂ）成分の屈折率とは、光照射により硬化する前の（Ａ）成分および（Ｂ）成分の屈折率を意味する。
【００７５】
（ｖ）含有量
また、光拡散フィルム用組成物における（Ｂ）成分の含有量を、光拡散フィルム用組成物の全体量１００重量％に対して、１０〜８０重量％の範囲内の値とすることが好ましい。
この理由は、（Ｂ）成分の含有量が１０重量％未満の値となると、（Ａ）成分に対する（Ｂ）成分の存在割合が少なくなって、（Ｂ）成分に由来した板状領域の幅が、（Ａ）成分に由来した板状領域の幅と比較して過度に小さくなり、良好な入射角度依存性を有するルーバー構造を得ることが困難になる場合があるためである。また、光拡散フィルムの厚さ方向におけるルーバーの長さが不十分になる場合があるためである。一方、（Ｂ）成分の含有量が８０重量％を超えた値となると、（Ａ）成分に対する（Ｂ）成分の存在割合が多くなって、（Ｂ）成分に由来した板状領域の幅が、（Ａ）成分に由来した板状領域の幅と比較して過度に大きくなり、逆に、良好な入射角度依存性を有するルーバー構造を得ることが困難になる場合があるためである。また、光拡散フィルムの厚さ方向におけるルーバーの長さが不十分になる場合があるためである。
したがって、（Ｂ）成分の含有量を、光拡散フィルム用組成物の全体量１００重量％に対して、２０〜７０重量％の範囲内の値とすることがより好ましく、３０〜６０重量％の範囲内の値とすることがさらに好ましい。
【００７６】
（１）−３  光重合開始剤
また、本発明における光拡散フィルム用組成物においては、所望により、（Ｃ）成分として、光重合開始剤を含有させることが好ましい。
この理由は、光重合開始剤を含有させることにより、光拡散フィルム用組成物に対して活性エネルギー線を照射した際に、効率的にルーバー構造を形成することができるためである。
ここで、光重合開始剤とは、紫外線等の活性エネルギー線の照射により、ラジカル種を発生させる化合物をいう。
【００７７】
かかる光重合開始剤としては、例えば、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４−ジエチルアミノベンゾフェノン、ジクロロベンゾフェノン、２−メチルアントラキノン、２−エチルアントラキノン、２−ターシャリーブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミン安息香酸エステル、オリゴ［２−ヒドロキシ−２−メチル−１−［４−（１−メチルビニル）フェニル］プロパン等が挙げられ、これらのうち１種を単独で用いてもよいし、２種以上を組み合わせて用いてもよい。
なお、光重合開始剤を含有させる場合の含有量としては、（Ａ）成分および（Ｂ）成分の合計量１００重量部に対し、０．２〜２０重量部の範囲内の値とすることが好ましく、０．５〜１５重量部の範囲内の値とすることがより好ましく、１〜１０重量部の範囲内の値とすることがさらに好ましい。
【００７８】
（１）−４  他の添加剤
また、本発明の効果を損なわない範囲で、適宜、上述した化合物以外の添加剤を添加することができる。
このような添加剤としては、例えば、酸化防止剤、紫外線吸収剤、帯電防止剤、重合促進剤、重合禁止剤、赤外線吸収剤、可塑剤、希釈溶剤、およびレベリング剤等が挙げられる。
なお、このような添加剤の含有量は、一般に、（Ａ）成分および（Ｂ）成分の合計量１００重量部に対して、０．０１〜５重量部の範囲内の値とすることが好ましく、０．０２〜３重量部の範囲内の値とすることがより好ましく、０．０５〜２重量部の範囲内の値とすることがさらに好ましい。
【００７９】
（２）工程（ｂ）：第１の塗布工程
工程（ｂ）は、図９（ａ）に示すように、準備した光拡散フィルム用組成物を、工程シート２に対して塗布し、第１の塗布層１ａを形成する工程である。
工程シートとしては、プラスチックフィルム、紙のいずれも使用することができる。
このうち、プラスチックフィルムとしては、ポリエチレンテレフタレートフィルム等のポリエステル系フィルム、ポリエチレンフィルム、ポリプロピレンフィルム等のポリオレフィン系フィルム、トリアセチルセルロースフィルム等のセルロース系フィルム、およびポリイミド系フィルム等が挙げられる。
また、紙としては、例えば、グラシン紙、コート紙、およびラミネート紙等が挙げられる。
また、後述する工程を考慮すると、工程シート２としては、熱や活性エネルギー線に対する寸法安定性に優れたプラスチックフィルムであることが好ましい。
このようなプラスチックフィルムとしては、上述したもののうち、ポリエステル系フィルム、ポリオレフィン系フィルムおよびポリイミド系フィルムが好ましく挙げられる。
【００８０】
また、工程シートに対しては、光硬化後に、得られた光拡散フィルムを工程シートから剥離し易くするために、工程シートにおける光拡散フィルム用組成物の塗布面側に、剥離層を設けることが好ましい。
かかる剥離層は、シリコーン系剥離剤、フッ素系剥離剤、アルキッド系剥離剤、オレフィン系剥離剤等、従来公知の剥離剤を用いて形成することができる。
なお、工程シートの厚さは、通常、２５〜２００μｍの範囲内の値とすることが好ましい。
【００８１】
また、工程シート上に光拡散フィルム用組成物を塗布する方法としては、例えば、ナイフコート法、ロールコート法、バーコート法、ブレードコート法、ダイコート法、およびグラビアコート法等、従来公知の方法により行うことができる。
【００８２】
また、第１の塗布層の膜厚を８０〜７００μｍの範囲内の値とすることが好ましい。
この理由は、第１の塗布層の膜厚をかかる範囲内の値とすることにより、第１のルーバー構造を、より一段と効率的に形成することができるためである。
すなわち、第１の塗布層の膜厚が８０μｍ未満の値となると、形成される第１のルーバー構造の長さが不足して、第１のルーバー構造内を直進してしまう入射光が増加し、光拡散角度領域内における拡散光の強度の均一性を得ることが困難になる場合があるためである。一方、第１の塗布層の膜厚が７００μｍを超えた値となると、第１の塗布層に対して活性エネルギー線を照射して第１のルーバー構造を形成する際に、初期に形成されたルーバー構造によって光重合の進行方向が拡散してしまい、所望のルーバー構造を形成することが困難になる場合があるためである。
したがって、第１の塗布層の膜厚を１００〜５００μｍの範囲内の値とすることがより好ましく、１２０〜３００μｍの範囲内の値とすることがさらに好ましい。
【００８３】
（３）工程（ｃ）：第１の活性エネルギー線照射工程
工程（ｃ）は、図９（ｂ）に示すように、第１の塗布層１ａに対し、当該第１の塗布層１ａを移動方向Ｅに沿って移動させながら、線状光源１２５ａを用いて第１の活性エネルギー線照射１５０ａを行い、第１のルーバー構造１３ａを形成する工程である。
より具体的には、例えば、図１０（ａ）に示すように、線状の紫外線ランプ１２５ａに集光用のコールドミラー１２２が設けられた紫外線照射装置１２０（例えば、市販品であれば、アイグラフィックス（株）製、ＥＣＳ−４０１１ＧＸ等）に、熱線カットフィルター１２１および遮光板１２３（１２３ａ、１２３ｂ）を配置することにより、照射角度の制御された直接光のみからなる活性エネルギー線１５０ａを取り出し、工程シート２の上に形成された第１の塗布層１ａに対し、照射する。
【００８４】
また、図１１（ａ）に示すように、フィルム上方から眺めた場合に、第１の活性エネルギー線照射における線状光源１２５ａの長軸方向と、第１の塗布層１ａの移動方向Ｅに沿った仮想線Ｅ´（フィルムの長尺方向）と、が為す鋭角θ２´を１０〜８０°の範囲内の値とすることが好ましい。
この理由は、線状光源の配置角度をこのように規定することにより、後述する工程（ｅ）における線状光源の配置角度と相まって、入射光をその長尺方向に沿った方向ばかりでなく、その長尺方向と直交する方向に対しても光拡散させることにより入射光の拡散面積を効果的に広げた長尺状の光拡散フィルムを、より効率よく製造することができるためである。
すなわち、かかるθ２´が１０°未満の値となると、後述する工程（ｅ）における線状光源の配置角度にもよるが、一般に、フィルムの長尺方向に沿った方向への光拡散特性が過度に低下し、入射光の拡散面積が過度に小さくなる場合があるためである。一方、かかるθ２´が８０°を超えた値となると、後述する工程（ｅ）における線状光源の配置角度にもよるが、一般に、フィルムの長尺方向と直交する方向への光拡散特性が過度に低下し、入射光の拡散面積が過度に小さくなる場合があるためである。
したがって、フィルム上方から眺めた場合に、第１の活性エネルギー線照射における線状光源の長軸方向と、第１の塗布層の移動方向に沿った仮想線と、が為す鋭角θ２´を３５〜５５°の範囲内の値とすることがより好ましく、４０〜５０°の範囲内の値とすることがさらに好ましく、４４〜４６°の範囲内の値とすることが一段と好ましい。
なお、線状光源１２５ａと塗布層１ａとの間隔は、いずれの位置でも略同一であることが好ましい。
【００８５】
また、活性エネルギー線の照射角度としては、図１０（ｂ）に示すように、第１の塗布層１ａの表面に対する法線の角度を０°とした場合の照射角度θ６を、通常−８０〜８０°の範囲内の値とすることが好ましい。
この理由は、かかる照射角度が−８０〜８０°の範囲外の値となると、第１の塗布層１ａの表面での反射等の影響が大きくなって、十分なルーバー構造を形成することが困難になる場合があるためである。
また、照射角度θ６は、１〜８０°の幅（照射角度幅）θ６´を有していることが好ましい。
この理由は、かかる照射角度幅θ６´が１°未満の値となると、塗布層の移動速度を過度に低下させなければならず、製造効率が低下する場合があるためである。一方、かかる照射角度幅θ６´が８０°を超えた値となると、照射光が分散し過ぎて、ルーバー構造を形成することが困難になる場合があるためである。
したがって、照射角度θ６の照射角度幅θ６´を２〜４５°の範囲内の値とすることがより好ましく、５〜２０°の範囲内の値とすることがさらに好ましい。
なお、照射角度幅θ６´を有する場合、その丁度中間位置の角度を照射角度θ６とする。
【００８６】
また、第１の活性エネルギー線照射を、長溝状の活性エネルギー線透過部を有する遮光板を介して行うとともに、活性エネルギー線透過部の長手方向が、線状光源の長手方向に平行な方向であることが好ましい。
なお、活性エネルギー線透過部は、活性エネルギー線を透過する状態であればどのような態様であってもよい。
例えば、石英ガラスからなってもよいし、遮光材料が存在しない単なる空間等であってもよい。
具体的には、図１２に示すように、２枚の遮光板１２３（１２３ａ、１２３ｂ）により形成される長溝状の間隙（活性エネルギー線透過部）を介して行うとともに、長溝状の間隙の長手方向が、線状光源１２５ａの長軸方向に平行な方向であることが好ましい。
このように遮光板を配置することにより、図１０（ａ）に示す活性エネルギー線１５０ａの照射角度θ６を所定の範囲内の値に調節し、第１の塗布層１ａの表面における各位置によって、線状光源１２５ａからの活性エネルギー線１５０ａが過度に異なる角度で照射されることを効果的に抑制することができるためである。
その結果、形成されるルーバー構造における板状領域の傾斜角を、均一にすることができ、ひいては得られる長尺状の光拡散フィルムの光拡散特性を均一にすることができる。
【００８７】
また、第１の活性エネルギー線照射における第１の塗布層の表面におけるピーク照度を０．１〜５０ｍＷ／ｃｍ2の範囲内の値とすることが好ましい。
この理由は、第１の活性エネルギー線照射におけるピーク照度をかかる範囲内の値とすることにより、第１のルーバー構造をより効率的に形成することができるためである。
すなわち、かかるピーク照度が０．１ｍＷ／ｃｍ2未満の値となると、第１のルーバー構造を明確に形成することが困難になる場合があるためである。一方、かかるピーク照度が５０ｍＷ／ｃｍ2を超えた値となると、硬化速度が速くなり過ぎるものと推定され、第１のルーバー構造を明確に形成できない場合があるためである。
したがって、第１の活性エネルギー線照射における第１の塗布層の表面におけるピーク照度を０．３〜１０ｍＷ／ｃｍ2の範囲内の値とすることがより好ましく、０．５〜５ｍＷ／ｃｍ2の範囲内の値とすることがさらに好ましい。
なお、ここでいうピーク照度とは、第１の塗布層表面に照射される活性エネルギー線が最大値を示す部分での測定値を意味する。
【００８８】
また、第１の活性エネルギー線照射における第１の塗布層の表面における積算光量を５〜３００ｍＪ／ｃｍ2の範囲内の値とすることが好ましい。
この理由は、第１の活性エネルギー線照射における積算光量をかかる範囲内の値とすることにより、第１のルーバー構造をより効率的に形成することができるためである。
すなわち、かかる積算光量が５ｍＪ／ｃｍ2未満の値となると、第１のルーバー構造を上方から下方に向けて十分に伸長させることが困難になる場合があるためである。一方、かかる積算光量が３００ｍＪ／ｃｍ2を超えた値となると、得られる光拡散フィルムに着色が生じる場合があるためである。
したがって、第１の活性エネルギー線照射における第１の塗布層の表面における積算光量を１０〜２００ｍＪ／ｃｍ2の範囲内の値とすることがより好ましく、２０〜１５０ｍＪ／ｃｍ2の範囲内の値とすることがさらに好ましい。
【００８９】
また、第１の塗布層の移動速度を０．１〜１０ｍ／分の範囲内の値とすることが好ましい。
この理由は、第１の塗布層の移動速度をかかる範囲内の値とすることにより、第１のルーバー構造をさらに効率的に形成することができるためである。
すなわち、第１の塗布層の移動速度が０．１ｍ／分未満の値となると、生産性が過度に低下する場合があるためである。一方、第１の塗布層の移動速度が１０ｍ／分を超えた値となると、第１の塗布層の硬化、言い換えれば、第１のルーバー構造の形成よりも速く、第１の塗布層に対する活性エネルギー線の入射角度が変化してしまい、第１のルーバー構造の形成が不十分になる場合があるためである。
したがって、第１の塗布層の移動速度を０．２〜５ｍ／分の範囲内の値とすることがより好ましく、０．５〜３ｍ／分の範囲内の値とすることがさらに好ましい。
【００９０】
また、第１の塗布層の上面に対し、活性エネルギー線透過シートをラミネートした状態で活性エネルギー線を照射することも好ましい。
この理由は、活性エネルギー線透過シートをラミネートすることにより、酸素阻害の影響を効果的に抑制して、より効率的に第１のルーバー構造を形成することができるためである。
すなわち、第１の塗布層の上面に対し、活性エネルギー線透過シートをラミネートすることで、第１の塗布層の上面が酸素と接触することを安定的に防止しながら、当該シートを透過させて、効率的に第１の塗布層に対して活性エネルギー線を照射することができるためである。
なお、活性エネルギー線透過シートとしては、工程（ｂ）（塗布工程）において記載した工程シートのうち、活性エネルギー線が透過可能なものであれば、特に制限なく使用することができる。
【００９１】
また、第１の塗布層が十分に硬化する積算光量となるように、工程（ｃ）としての第１の活性エネルギー線照射とは別に、さらに活性エネルギー線を照射することも好ましい。
このときの活性エネルギー線は、第１の塗布層を十分に硬化させることを目的とするものであるため、平行光ではなく、いずれの進行方向においてもランダムな光を用いることが好ましい。
【００９２】
（４）工程（ｄ）：第２の塗布工程
工程（ｄ）は、図９（ｃ）に示すように、光拡散フィルム用組成物を第１のルーバー構造１３ａが形成された第１の塗布層１ａ´に対して塗布し、第１の塗布層１ａ´および第２の塗布層１ｂからなる積層体１ｃを形成する工程である。
なお、第１のルーバー構造１３ａを形成する際、活性エネルギー線透過シートを使用した場合には、当該シートを剥離して塗布層１ａ´の表面を露出させてから前述の操作を行う。
また、第２の塗布層１ｂの形成に用いられる光拡散フィルム用組成物は、第１の塗布層１ａの形成に用いられた光拡散フィルム用組成物と同じものを使用することが好ましい。
この理由は、同じ光拡散フィルム用組成物を用いることで、塗布層１ａ´と塗布層１ｂ´の界面での反射が抑えられるとともに、密着性も向上させることができるためである。
また、第１のルーバー構造が形成された第１の塗布層上に光拡散フィルム用組成物を塗布する方法としては、例えば、ナイフコート法、ロールコート法、バーコート法、ブレードコート法、ダイコート法、およびグラビアコート法等、上述した工程（ｂ）と同様の方法により行うことができる。
【００９３】
また、第２の塗布層の膜厚を８０〜７００μｍの範囲内の値とすることが好ましい。
この理由は、第２の塗布層の膜厚をかかる範囲内の値とすることにより、第２のルーバー構造を、より一段と効率的に形成することができるためである。
すなわち、第２の塗布層の膜厚が８０μｍ未満の値となると、形成される第２のルーバー構造の長さが不足して、第２のルーバー構造内を直進してしまう入射光が増加し、光拡散角度領域内における拡散光の強度の均一性を得ることが困難になる場合があるためである。一方、第２の塗布層の膜厚が７００μｍを超えた値となると、第２の塗布層に対して活性エネルギー線を照射して第２のルーバー構造を形成する際に、初期に形成されたルーバー構造によって光重合の進行方向が拡散してしまい、所望のルーバー構造を形成することが困難になる場合があるためである。
したがって、第２の塗布層の膜厚を１００〜５００μｍの範囲内の値とすることがより好ましく、１２０〜３００μｍの範囲内の値とすることがさらに好ましい。
【００９４】
（５）工程（ｅ）：第２の活性エネルギー線照射工程
工程（ｅ）は、図９（ｄ）に示すように、第２の塗布層１ｂに対し、第１のルーバー構造１３ａが形成された第１の塗布層１ａ´および第２の塗布層１ｂからなる積層体１ｃを移動させながら、線状光源１２５ｂを用いて第２の活性エネルギー線照射を行い、第２のルーバー構造１３ｂを形成する工程であって、図１１（ｂ）に示すように、フィルム上方から眺めた場合に、第１の活性エネルギー線照射における線状光源１２５ａの長軸方向と、第２の活性エネルギー線照射における線状光源１２５ｂの長軸方向と、が為す鋭角θ１´を１０〜９０°の範囲内の値とする工程である。
【００９５】
すなわち、線状光源を用いた２回の活性エネルギー線照射工程において、それぞれの線状光源の配置角度の関係を所定の範囲に規定することにより、第１のルーバー構造における板状領域の延び方向と、第２のルーバー構造における板状領域の延び方向とを、所定の角度で交差させてなる長尺状の光拡散フィルムを、効率よく製造することができる。
したがって、入射光をその長尺方向に沿った方向ばかりでなく、その長尺方向と直交する方向に対しても光拡散させることにより入射光の拡散面積を効果的に広げた長尺状の光拡散フィルムを、効率良く製造することができる。
より具体的には、従来のように複数の光拡散フィルムをつなぎ合わせることなく、入射光をその長尺方向に沿った方向、および、その長尺方向と直交する方向に光拡散させることができる長尺状の光拡散フィルムを得ることができる。
【００９６】
すなわち、図１１（ｂ）に示す鋭角θ１´が１０°未満の値となると、入射光の拡散面積が過度に小さくなる場合があるためである。
したがって、フィルム上方から眺めた場合に、第１の活性エネルギー線照射における線状光源の長軸方向と、第２の活性エネルギー線照射における線状光源の長軸方向と、が為す鋭角θ１´を８０〜９０°の範囲内の値とすることがより好ましく、８５〜９０°の範囲内の値とすることがさらに好ましく、８９〜９０°の範囲内の値とすることが一段と好ましい。
【００９７】
また、図１１（ｂ）に示すように、フィルム上方から眺めた場合に、第２の活性エネルギー線照射における線状光源１２５ｂの長軸方向と、第１のルーバー構造１３ａが形成された第１の塗布層１ａ´および第２の塗布層１ｂからなる積層体１ｃの移動方向Ｅに沿った仮想線Ｅ´と、が為す鋭角θ３´を１０〜８０°の範囲内の値とすることが好ましい。
この理由は、線状光源の配置角度をこのように規定することにより、上述した工程（ｃ）における線状光源の配置角度と相まって、入射光をその長尺方向に沿った方向ばかりでなく、その長尺方向と直交する方向に対しても光拡散させることにより入射光の拡散面積を効果的に広げた長尺状の光拡散フィルムを、より効率よく製造することができるためである。
すなわち、かかるθ３´が１０°未満の値となると、上述した工程（ｃ）における線状光源の配置角度にもよるが、一般に、フィルムの長尺方向に沿った方向への光拡散特性が過度に低下し、入射光の拡散面積が過度に小さくなる場合があるためである。一方、かかるθ３´が８０°を超えた値となると、上述した工程（ｃ）における線状光源の配置角度にもよるが、一般に、フィルムの長尺方向と直交する方向への光拡散特性が過度に低下し、入射光の拡散面積が過度に小さくなる場合があるためである。
したがって、フィルム上方から眺めた場合に、第２の活性エネルギー線照射における線状光源の長軸方向と、第１の塗布層および第２の塗布層からなる積層体の移動方向に沿った仮想線と、が為す角度θ３´を３５〜５５°の範囲内の値とすることがより好ましく、４０〜５０°の範囲内の値とすることがさらに好ましく、４４〜４６°の範囲内の値とすることが一段と好ましい。
なお、線状光源１２５ｂと塗布層１ｂとの間隔は、いずれの位置でも略同一であることが好ましい。
また、活性エネルギー線の照射角度および照射角度幅については、図１０（ａ）〜（ｂ）を用いて説明した第１の活性エネルギー線照射の場合と同様の数値範囲とすることが好ましい。
【００９８】
また、図１１（ｂ）に示すように、フィルム上方から眺めた場合に、第１の活性エネルギー線照射における線状光源１２５ａの長軸方向と、第２の活性エネルギー線照射における線状光源１２５ｂの長軸方向と、が第１の塗布層１ａ´および第２の塗布層１ｂからなる積層体の移動方向Ｅと直交する仮想線Ｅ´´に対して、線対称となるようにすることが好ましい。
この理由は、第２の活性エネルギー線照射における線状光源をこのように配置することにより、得られる光拡散フィルムにおいて、入射光をより均一に光拡散させることができるためである。
特に、θ２´＝４５°、θ３´＝４５°の場合、あるいはそれぞれがその周辺値である場合には、線状光源を線対称となるように配置することにより、拡散光における左右方向の広がりと、上下方向の広がりとを、それぞれ最大限に広げることができる。
したがって、かかる光拡散フィルムを大画面プロジェクションスクリーンに適用した場合には、横方向の視野角と、縦方向の視野角とをそれぞれ最大限に広げることができる。
【００９９】
また、図１２に示すように、第２の活性エネルギー線照射についても、第１の活性エネルギー線照射の場合と同様の理由から、２枚の遮光板により形成される長溝状の間隙を介して行うとともに、長溝状の間隙の長手方向が、線状光源の長軸方向に平行な方向であることが好ましい。
【０１００】
また、第２の活性エネルギー線照射における第２の塗布層の表面におけるピーク照度を０．１〜５０ｍＷ／ｃｍ2の範囲内の値とすることが好ましい。
この理由は、第２の活性エネルギー線照射におけるピーク照度をかかる範囲内の値とすることにより、第２のルーバー構造をより効率的に形成することができるためである。
すなわち、かかるピーク照度が０．１ｍＷ／ｃｍ2未満の値となると、第２のルーバー構造を明確に形成することが困難になる場合があるためである。一方、かかるピーク照度が５０ｍＷ／ｃｍ2を超えた値となると、硬化速度が速くなり過ぎるものと推定され、第２のルーバー構造を明確に形成できない場合があるためである。
したがって、第２の活性エネルギー線照射における第２の塗布層の表面におけるピーク照度を０．３〜１０ｍＷ／ｃｍ2の範囲内の値とすることがより好ましく、０．５〜５ｍＷ／ｃｍ2の範囲内の値とすることがさらに好ましい。
【０１０１】
また、第２の活性エネルギー線照射における第２の塗布層の表面における積算光量を５〜３００ｍＪ／ｃｍ2の範囲内の値とすることが好ましい。
この理由は、第２の活性エネルギー線照射における積算光量をかかる範囲内の値とすることにより、第２のルーバー構造をより効率的に形成することができるためである。
すなわち、かかる積算光量が５ｍＪ／ｃｍ2未満の値となると、第２のルーバー構造を上方から下方に向けて十分に伸長させることが困難になる場合があるためである。一方、かかる積算光量が３００ｍＪ／ｃｍ2を超えた値となると、得られる光拡散フィルムに着色が生じる場合があるためである。
したがって、第２の活性エネルギー線照射における第２の塗布層の表面における積算光量を１０〜２００ｍＪ／ｃｍ2の範囲内の値とすることがより好ましく、２０〜１５０ｍＪ／ｃｍ2の範囲内の値とすることがさらに好ましい。
【０１０２】
また、第２の活性エネルギー線照射においても、第１の活性エネルギー線照射の場合と同様の理由から、第１のルーバー構造が形成された第１の塗布層および第２の塗布層からなる積層体の移動速度を０．１〜１０／分の範囲内の値とすることが好ましく、０．２〜５ｍ／分の範囲内の値とすることがより好ましく、０．５〜３ｍ／分の範囲内の値とすることがさらに好ましい。
【０１０３】
また、工程（ｃ）の場合と同様の観点から、第２の塗布層の上面に対し、活性エネルギー線透過シートをラミネートした状態で活性エネルギー線を照射することも好ましい。
また、第２の塗布層が十分硬化する積算光量となるように、工程（ｅ）としての第２の活性エネルギー線照射とは別に、さらに活性エネルギー線を照射することも好ましい。
このときの活性エネルギー線は、第２の塗布層を十分に硬化させることを目的とするものであるため、平行光ではなく、いずれの進行方向においてもランダムな光を用いることが好ましい。
なお、上述した工程（ｄ）〜（ｅ）は、一つのコンベアを用いて、工程（ｂ）〜（ｃ）と連続して行ってもよいし、工程（ｂ）〜（ｃ）で得た第１のルーバー構造が形成された第１の塗布層をロール状にして回収し、これを別途コンベアに載せて工程（ｂ）〜（ｃ）を行ってもよい。
したがって、前者の場合、工程（ｃ）における線状光源と、工程（ｅ）における線状光源とは、別個に配設されることになり、後者の場合、同一の線状光源を配置角度を変更（旋回）させて用いてもよいことになる。
【実施例】
【０１０４】
以下、実施例を参照して、本発明の光拡散フィルムの製造方法についてさらに詳しく説明する。
【０１０５】
［実施例１］
１．低屈折率重合性化合物（Ｂ）成分の合成
容器内に、（Ｂ２）成分としての重量平均分子量９，２００のポリプロピレングリコール（ＰＰＧ）１モルに対して、（Ｂ１）成分としてのイソホロンジイソシアナート（ＩＰＤＩ）２モル、および（Ｂ３）成分としての２−ヒドロキシエチルメタクリレート（ＨＥＭＡ）２モルを収容した後、常法に従って重合させ、重量平均分子量９，９００のポリエーテルウレタンメタクリレートを得た。
【０１０６】
なお、ポリプロピレングリコールおよびポリエーテルウレタンメタクリレートの重量平均分子量は、ゲルパーミエーションクロマトグラフィー（ＧＰＣ）にて、下記条件に沿って測定したポリスチレン換算値である。
・ＧＰＣ測定装置：東ソー（株）製、ＨＬＣ−８０２０
・ＧＰＣカラム  ：東ソー（株）製（以下、通過順に記載）
ＴＳＫ  ｇｕａｒｄ  ｃｏｌｕｍｎ  ＨＸＬ−Ｈ
ＴＳＫ  ｇｅｌ  ＧＭＨＸＬ（×２）
ＴＳＫ  ｇｅｌ  Ｇ２０００ＨＸＬ
・測定溶媒      ：テトラヒドロフラン
・測定温度      ：４０℃
【０１０７】
２．光拡散フィルム用組成物の調製
次いで、得られた（Ｂ）成分としての重量平均分子量９，９００のポリエーテルウレタンメタクリレート１００重量部に対し、（Ａ）成分としての下記式（３）で表わされる重量平均分子量２６８のｏ−フェニルフェノキシエトキシエチルアクリレート（新中村化学（株）製、ＮＫエステル  Ａ−ＬＥＮ−１０）１００重量部と、（Ｃ）成分としての２−ヒドロキシ−２−メチルプロピオフェノン５重量部とを添加した後、８０℃の条件下にて加熱混合を行い、第１のルーバー構造形成用および第２のルーバー構造形成用の光拡散フィルム用組成物を得た。
なお、（Ａ）成分および（Ｂ）成分の屈折率は、アッベ屈折計（アタゴ（株）製、アッベ屈折計ＤＲ−Ｍ２、Ｎａ光源、波長５８９ｎｍ）を用いてＪＩＳ  Ｋ００６２に準じて測定したところ、それぞれ１．５８および１．４６であった。
【０１０８】
【化５】
2014002187.tif 000007
【０１０９】
３．第１の塗布工程
次いで、得られた光拡散フィルム用組成物を、工程シートとしてのフィルム状の透明ポリエチレンテレフタレートフィルム（以下、ＰＥＴと称する。）に対して塗布し、膜厚１６５μｍの第１の塗布層を形成した。
【０１１０】
４．第１の活性エネルギー線照射工程
次いで、図１０（ａ）に示すような線状の高圧水銀ランプに集光用のコールドミラーが付属した紫外線照射装置（アイグラフィックス（株）製、ＥＣＳ−４０１１ＧＸ）を準備した。
このとき、フィルム上方から眺めた場合に、線状光源の長軸方向と、第１の塗布層の移動方向に沿った仮想線と、が為す鋭角θ２が４５°となるように紫外線照射装置を設置した。
次いで、熱線カットフィルター枠上に遮光板を設置し、第１の塗布層の表面に照射される紫外線が、線状光源の長軸方向から眺めたときの第１の塗布層表面の法線を０°とした場合に、線状光源からの直接の紫外線の照射角度（図１０（ｂ）のθ６）が１６°となるように設定した。
また、第１の塗布層表面から線状光源までの高さは２０００ｍｍとし、ピーク照度は１．２６ｍＷ／ｃｍ2、積算光量は２３．４８ｍＷ／ｃｍ2となるように設定した。
また、遮光板等での反射光が、照射機内部で迷光となり、第１の塗布層の光硬化に影響を及ぼすことを防ぐため、図１２に示すように、コンベア付近にも２枚の遮光板を設置し、線状光源から直接発せられる紫外線のみが第１の塗布層に対して照射されるように設定した。
より具体的には、図１２に示すように、２枚の遮光板により形成される長溝状の間隙（間隙幅：３５ｃｍ）が形成されるように配置し、当該長溝状の間隙の長手方向が、線状光源の長軸方向に平行な方向となるように設置した。
次いで、コンベアにより、第１の塗布層を図９（ｂ）における右方向に、１．０ｍ／分の速度にて移動させながら紫外線を照射し、長尺方向（第１の塗布層の移動方向）の長さが３０ｍ、短尺方向の長さが１．４ｍ、膜厚１６５μｍの長尺状の第１のルーバー構造が形成された第１の塗布層を得た。
次いで、確実な硬化を図るべく、第１の塗布層の露出面側に、活性エネルギー線透過性シートとして、厚さ３８μｍの紫外線透過性を有する剥離フィルム（リンテック（株）製、ＳＰ−ＰＥＴ３８２０５０；紫外線照射側の表面における中心線平均粗さ０．０１μｍ、ヘーズ値１．８０％、像鮮明度４２５、波長３６０ｎｍの透過率８４．３％）をラミネートした。
次いで、散乱光照射を、ピーク照度１３．７ｍＷ／ｃｍ2、積算光量２１３．６ｍＪ／ｃｍ2となるように行った。
なお、上述したピーク照度および積算光量は、受光器を取り付けたＵＶ  ＭＥＴＥＲ（アイグラフィックス（株）製、アイ紫外線積算照度計ＵＶＰＦ−Ａ１）を第１の塗布層の位置に設置して測定した。
また、得られた長尺状の第１のルーバー構造が形成された第１の塗布層の膜厚は、定圧厚さ測定器（宝製作所（株）製、テクロック  ＰＧ−０２Ｊ）を用いて測定した。
【０１１１】
５．第２の塗布工程
次いで、活性エネルギー線透過シートを得られた長尺状の第１のルーバー構造が形成された第１の塗布層から剥がした。
次いで、前述の工程で得た光拡散フィルム用組成物を、得られた長尺状の第１のルーバー構造が形成された第１の塗布層の露出面に対して塗布し、膜厚１６５μｍの第２の塗布層を形成した。
【０１１２】
６．第２の活性エネルギー線照射工程
次いで、フィルム上方から眺めた場合に、第１の活性エネルギー線照射における線状光源の長軸方向と、第２の活性エネルギー線照射における線状光源の長軸方向と、が為す鋭角θ１が９０°となるように紫外線照射装置を設置したほかは、第１の活性エネルギー線照射工程と同様にして、紫外線を照射し、内部に第１のルーバー構造および第２のルーバー構造を有する膜厚３３０μｍの長尺状の光拡散フィルムを得た。
なお、フィルム上方から眺めた場合に、線状光源の長軸方向と、第１のルーバー構造が形成された第１の塗布層および第２の塗布層からなる積層体の移動方向に沿った仮想線と、が為す鋭角θ３は４５°であった。
また、第２の塗布層に紫外線を照射した後にも、第１の塗布層の場合と同様に、活性エネルギー線透過シート（紫外線透過性を有する剥離フィルム）をラミネートした状態で、散乱光を照射し、確実な硬化を図った。
【０１１３】
また、得られた光拡散フィルムは、図１３に示すように、フィルム上方から眺めた場合に、第１のルーバー構造における板状領域の延び方向と、第２のルーバー構造における板状領域の延び方向と、が為す鋭角が９０°であることを確認した。
また、フィルム上方から眺めた場合に、第１のルーバー構造における板状領域の延び方向と、フィルムの長尺方向と、が為す鋭角が４５°であることを確認した。
さらに、フィルム上方から眺めた場合に、第２のルーバー構造における板状領域の延び方向と、フィルムの長尺方向と、が為す鋭角が４５°であることを確認した。
また、得られた光拡散フィルムを、フィルムの長尺方向と直交する面で切断した断面の写真を図１４（ａ）に、フィルムの長尺方向に平行かつフィルム面と直交する面で切断した断面の写真を図１４（ｂ）に、それぞれ示す。
なお、光拡散フィルムの切断は剃刀を用いて行い、断面の写真の撮影光学顕微鏡（反射観察）を用いて行った。
【０１１４】
７．測定
図１３に示すように、得られた光拡散フィルムの下側（第１のルーバー構造が位置する側）より、当該フィルムに対してフィルム面と直交する方向から光を入射した。
次いで、変角測色計（スガ試験機（株）製、ＶＣ−２）を用い、フィルムの長尺方向と直交する方向、および、フィルムの長尺方向に平行な方向における拡散光のスペクトルチャートを得た。
すなわち、図１５（ａ）に示すように、光拡散フィルムにより拡散された拡散光における光拡散角度（°）を横軸に採り、拡散光の相対強度（−）を縦軸に採った場合のスペクトルチャートを得た。
ここで、図１５（ａ）に示すスペクトルチャートＡは、フィルムの長尺方向と直交する方向における拡散光に対応しており、スペクトルチャートＢは、フィルムの長尺方向に平行な方向における拡散光に対応している。
また、コノスコープ（ａｕｔｒｏｎｉｃ−ＭＥＬＣＨＥＲＳ  ＧｍｂＨ社製）を用い、図１５（ｂ）に示すように、図１３におけるＺ方向から見た場合の拡散光の写真を得た。
かかる図１５（ａ）〜（ｂ）に示す結果は、図１３に示すような内部構造を有するフィルムから予測される光拡散特性と一致するものであった。
【０１１５】
［参考例１］
参考例１では、第１の活性エネルギー線照射工程において、フィルム上方から眺めた場合に、線状光源の長尺方向と、第１の塗布層の移動方向に沿った仮想線と、が為す鋭角θ２を９０°としたほかは、実施例１と同様に第１の塗布層に対して第１の活性エネルギー線照射工程を行い、第１の塗布層（第１のルーバー構造が内部に形成されたもの）を得た。
このとき得られた第１のルーバー構造が形成された第１の塗布層は、図１６（ａ）に示すように、フィルム上方から眺めた場合に、ルーバー構造における板状領域の延び方向と、その長尺方向と、が為す鋭角が９０°であることを確認した。
【０１１６】
次いで、得られた第１のルーバー構造が形成された長尺状の第１の塗布層を、図１６（ｂ）に示すように、長尺方向において１．１ｍごとに切断して第１のルーバー構造が形成された複数の非長尺状の第１の塗布層とした。
次いで、図１６（ｃ）に示すように、得られた第１のルーバー構造が形成された複数の非長尺状の第１の塗布層を、それぞれ平面内において９０°回転させた後、横に並べ、間隔が０．５ｍｍ以下となるようにしてそれぞれをつなぎ合わせた。
これにより、図１６（ｃ）に示すように、フィルム上方から眺めた場合に、ルーバー構造における板状領域の延び方向と、その長尺方向と、が為す鋭角が０°である第１のルーバー構造が形成された長尺状の第１の塗布層（第１のルーバー構造が内部に形成されたもの）を得た。
【０１１７】
次いで、図１６（ｃ）に示す得られた第１のルーバー構造が形成された長尺状の第１の塗布層に対して、図１６（ａ）に示す長尺状の塗布層を、膜厚２５μｍのアクリル系透明粘着剤層を介して第２のルーバー構造が形成された長尺状の第２の塗布層として積層し、光拡散フィルムを得た。
【０１１８】
また、得られた光拡散フィルムは、図１７に示すように、フィルム上方から眺めた場合に、第１のルーバー構造における板状領域の延び方向と、第２のルーバー構造領域における板状領域の延び方向と、が為す鋭角が９０°であることを確認した。
また、フィルム上方から眺めた場合に、第１のルーバー構造における板状領域の延び方向と、フィルムの長尺方向と、が為す鋭角が０°であることを確認した。
さらに、フィルム上方から眺めた場合に、第２のルーバー構造における板状領域の延び方向と、フィルムの長尺方向と、が為す鋭角が９０°であることを確認した。
また、得られた光拡散フィルムを、フィルムの長尺方向と直交する面で切断した断面の写真を図１８（ａ）に、フィルムの長尺方向に平行かつフィルム面と直交する面で切断した断面の写真を図１８（ｂ）に、それぞれ示す。
【０１１９】
また、実施例１と同様に、得られた光拡散フィルムの下側より、当該フィルムに対してフィルム面と直交する方向から光を入射した場合における光拡散具合を測定した。
継ぎ目の無い部分に光を入射して得られた拡散光のスペクトルチャートを図１９（ａ）に、その場合に図１７におけるＺ方向から見た場合の拡散光の写真を図１９（ｂ）に示す。
かかる図１９（ａ）〜（ｂ）に示す結果は、図１７に示すような内部構造を有するフィルムから予測される光拡散特性と一致するものであった。
但し、継ぎ目の部分に光を入射した場合には、図２０（ａ）〜（ｂ）に示すように、フィルムの継ぎ目部分に起因して、光拡散性が不均一になりやすいという不具合が確認された。
【０１２０】
［比較例１］
比較例１では、第２の塗布工程および第２の活性エネルギー線照射工程を実施しなかった他は、実施例１と同様に光拡散フィルムを製造した。
【０１２１】
また、得られた光拡散フィルムは、図２１に示すように、フィルム上方から眺めた場合に、ルーバー構造における板状領域の延び方向と、フィルムの長尺方向と、が為す鋭角が４５°であることを確認した。
また、得られた光拡散フィルムを、フィルムの長尺方向と直交する面で切断した断面の写真を図２２（ａ）に、フィルムの長尺方向に平行かつフィルム面と直交する面で切断した断面の写真を図２２（ｂ）に、それぞれ示す。
【０１２２】
また、実施例１と同様に、得られた光拡散フィルムの下側より、当該フィルムに対してフィルム面と直交する方向から光を入射した場合における光拡散具合を測定した。
得られた拡散光のスペクトルチャートを図２３（ａ）に、図２１におけるＺ方向から見た場合の拡散光の写真を図２３（ｂ）に示す。
但し、図２３（ａ）には、図２３（ｂ）に示す拡散光の拡散方向（長軸方向）に沿った方向におけるスペクトルチャートを示している。
かかる図２３（ａ）〜（ｂ）に示す結果は、図２１に示すような内部構造を有するフィルムから予測される光拡散特性と一致するものであった。
【産業上の利用可能性】
【０１２３】
以上、詳述したように、本発明によれば、所定の製造方法を実施することにより、第１のルーバー構造における板状領域の延び方向と、第２のルーバー構造における板状領域の延び方向とを、所定の角度で交差させてなる長尺状の光拡散フィルムを得ることができるようになった。
その結果、長尺状の光拡散フィルムにおいて、入射光をその長尺方向に沿った方向ばかりでなく、その長尺方向と直交する方向に対しても光拡散させることにより入射光の拡散面積を効果的に広げることができるようになった。
したがって、本発明の光拡散フィルムは、特に、プロジェクションスクリーンや反射型液晶装置等に使用される大面積の光拡散フィルムの生産性や高品質化に著しく寄与することが期待される。
【符号の説明】
【０１２４】
１ａ：第１の塗布層、１ａ´：第１のルーバー構造が形成された第１の塗布層、１ｂ：第２の塗布層、１ｃ：第１の塗布層および第２の塗布層からなる積層体、２：工程シート、１０：光拡散フィルム、１２：相対的に屈折率が高い板状領域、１３：ルーバー構造、１３ａ：第１のルーバー構造、１３ｂ：第２のルーバー構造、１３´：ルーバー構造の境界面、１４：相対的に屈折率が低い板状領域、２０：本発明の製造方法によって得られる光拡散フィルム、５０´：光の拡散具合、５１´：拡散光の拡散具合、１２０：紫外線照射装置、１２１：熱線カットフィルター、１２３：遮光板、１２５：線状光源、１５０：活性エネルギー線
【図１】
2014002187.tif 000008
【図２】
2014002187.tif 000009
【図３】
2014002187.tif 000010
【図４】
2014002187.tif 000011
【図５】
2014002187.tif 000012
【図６】
2014002187.tif 000013
【図７】
2014002187.tif 000014
【図９】
2014002187.tif 000015
【図１０】
2014002187.tif 000016
【図１１】
2014002187.tif 000017
【図１２】
2014002187.tif 000018
【図１３】
2014002187.tif 000019
【図１６】
2014002187.tif 000020
【図１７】
2014002187.tif 000021
【図２１】
2014002187.tif 000022
【図２４】
2014002187.tif 000023
【図８】
2014002187.tif 000024
【図１４】
2014002187.tif 000025
【図１５】
2014002187.tif 000026
【図１８】
2014002187.tif 000027
【図１９】
2014002187.tif 000028
【図２０】
2014002187.tif 000029
【図２２】
2014002187.tif 000030
【図２３】
2014002187.tif 000031